Brevet FR2733751A1 — publié le 19961108

La présente invention concerne une nouvelle variété amorphe et une nouvelle variété cristalline du 1,1',1"- nitrilo-tris[phosphite de 2-propyle et de 2,2'-éthylidène- bis(4,6-di-tert-butylphényle)], un procédé pour préparer ces variétés, et des compositions stabilisées avec celles-ci. Le 1,1',1"-nitrilotris[phosphite de 2-propyle et de 2,2'-éthylidène-bis(4,6-di-tertbutylphényle)] est un composé répondant à la formule I H3C CH3 CH3 (CH3)3C o H3C-C H CH- --CH2N (I) CH3 (CH3)3C CH3 cCH3 H3C CH3 CH3 Ce composé de formule I est utile comme stabilisant de mise en oeuvre pour polymères organiques, comme enseigné dans les brevets des E. U.A. N 4 318 845 et 4 374 219. Il est mentionné que le composé de formule I est une poudre blanche fondant à 165-170 C. Le produit pulvérulent, en tant que tel, présente des inconvénients concernant sa masse volumique apparente et nuisant à sa manipulation, et il n'a pas de bonnes caractéristiques d'aptitude à l'écoulement, d'aptitude à la diffusion dans les polymères, d'aptitude au dosage, de stabilité au stockage et de stabilité à l'hydrolyse. On a maintenant découvert que le composé de formule I peut être obtenu sous forme d'une variété amorphe et d'une variété cristalline différente, qui possèdent des caracté- ristiques acceptables pour ce qui concerne la manipulation, la masse volumique apparente, l'aptitude à l'écoulement, l'aptitude au dosage, la stabilité au stockage et la stabilité à l'hydrolyse, ainsi qu'une meilleure migration dans les substrats polymères. La nouvelle variété amorphe est caractérisée par une température de transition vitreuse (Tv) située dans l'inter- valle de 137 à 142 C, sans aucun pic endothermique de fusion au-dessus de 142 C et jusqu'à 200 C, comme déterminé par calorimétrie différentiell e à balayage (CDB). De plus, la variété amorphe de la présente invention donne un diagramme de diffraction des rayons X dépourvu de caractère notable, tel qu'obtenu en utilisant la raie Ka de Cu. La nouvelle variété cristalline est caractérisée par un point de fusion situé dans l'intervalle de 254 à 274 C, comme représenté par la température de crête de l'effet endothermique déterminée par calorimétrie différentielle à balayage (CDB); et par un diagramme de diffraction des rayons X, obtenu en utilisant la raie Ka de Cu, qui présente des raies de très forte intensité à des angles de diffrac- tion (20) de 7,9 et 15,6; des raies de forte intensité à 7,3, 8,9, 14,7, 16,8, 18,3, 18,9, 19,8 et 20,6; des raies de moyenne intensité à 13,9, 22,6 et 24,0; une raie de faible intensité à 21,4. La présente invention concerne également un procédé pour la préparation de cette nouvelle variété amorphe du composé de formule I, qui consiste à fondre ledit composé de formule I et à refroidir rapidement la matière fondue. Selon une modalité avantageuse du procédé pour la préparation de cette nouvelle variété amorphe du composé de formule I, la matière fondue est versée sur une surface froide maintenue au-dessous de 100 C, notamment au voisinage de 25 C. La présente invention concerne également un procédé pour la préparation de la nouvelle variété cristalline du composé de formule I, qui consiste à chauffer une masse fondue dudit composé de formule I à une température comprise dans l'intervalle de 170 C à 200 C et à cristalliser la nouvelle variété cristalline. Selon une modalité avantageuse du procédé pour la préparation de cette nouvelle variété cristalline du composé de formule I, la masse fondue est ensemencée avec la nouvelle variété cristalline afin d'augmenter la vitesse et l'efficacité de la cristallisation de la masse fondue. Selon une modalité particulièrement avantageuse du procédé pour la préparation de la nouvelle variété cristal- line du composé de formule I, la masse fondue est chauffée sous une pression réduite de 53,33 kPa à 13,33 Pa et la cristallisation de la masse fondue est effectuée dans une extrudeuse ou un malaxeur. La nouvelle variété amorphe et la nouvelle variété cristalline du composé de formule I conviennent à la stabilisation de matières organiques contre une dégradation provoquée par l'oxydation, la chaleur ou la lumière. Des exemples illustratifs de telles matières organiques sont les suivants: 1. Polymères de monooléfines et dioléfines, par exemple le polypropylène, le polyisobutylène, le poly- but-1-ène, le poly-4-méthylpent-1-ène, le polyisoprène ou le polybutadiène, ainsi que les polymères de cyclooléfines telles que le cyclopentène ou le norbornène, le polyéthylène (qui peut facultativement être réticulé), par exemple le polyéthylène haute densité (PEHD), le polyéthylène haute densité à poids moléculaire élevé (PEHD-PME), le poly- éthylène haute densité à poids moléculaire ultra-élevé (PEHD-PMUE), le polyéthylène moyenne densité (PEMD), le polyéthylène basse densité (PEBD), le polyéthylène basse densité linéaire (PEBDL), le polyéthylène basse densité ramifié (PEBDR). Les polyoléfines, c'est-à-dire les polymères de monooléfines illustrés par des exemples dans le paragraphe précédent, de préférence le polyéthylène et le polypro- pylène, peuvent être préparées par différents procédés, et notamment ceux qui suivent: a) Polymérisation radicalaire (normalement sous haute pression et à température élevée). b) Polymérisation catalytique en utilisant un catalyseur qui contient normalement un ou plu- sieurs métaux des Groupes IVb, Vb, VIb ou VIII du Tableau Périodique. Ces métaux ont habituel- lement un ou plusieurs ligands, typiquement des oxydes, halogénures, alcoolates, esters, éthers, amines, groupes alkyle, groupes alcényle et/ou groupes aryle qui peuvent coordinés par des liaisons n ou o. Ces complexes métalliques peuvent être sous la forme libre ou être fixés sur des substrats, typiquement sur une forme activée de chlorure de magnésium, chlorure de titane-III, alumine ou oxyde de silicium. Ces catalyseurs peuvent être solubles ou insolubles dans le milieu de polymérisation. Les catalyseurs peuvent être utilisés isolément dans la poly- mérisation ou bien on peut utiliser d'autres activateurs, typiquement des alkylmétaux, des hydrures métalliques, des halogénures d'alkylmétaux, des oxydes d'alkylmétaux ou des alkylmétaloxanes, lesdits métaux étant des éléments des Groupes Ia, IIa et/ou IIIa du Tableau Périodique. Les activateurs peuvent être modifiés commodément avec des groupes ester, éther, amine ou éther silylique supplé- mentaires. Ces systèmes catalytiques sont habituellement dénommés Phillips, Standard Oil Indiana, Ziegler(-Natta), TNZ (Du Pont), métal- locènes ou catalyseurs monosites (SSC). 2. Mélanges des polymères mentionnés en 1), par exemple les mélanges de polypropylène et polyisobutylène, de polypropylène et polyéthylène (par exemple PP/PEHD, PP/PEBD) et les mélanges de différents types de polyéthylène (par exemple PEBD/PEHD). 3. Copolymères de monooléfines et dioléfines entre elles ou avec d'autres monomères vinyliques, par exemple, les copolymères éthylène/propylène, le polyéthylène basse densité linéaire (PEBDL) et ses mélanges avec le poly- éthylène basse densité (PEBD), les copolymères propylène/ but-1-ène, les copolymères propylène/isobutylène, les copolymères éthylène/but-1-ène, les copolymères éthylène/ hexène, les copolymères éthylène/méthylpentène, les copoly- mères éthylène/heptène, les copolymères éthylène/octène, les copolymères propylène/butadiène, les copolymères isobutylène/isoprène, les copolymères éthylène/acrylate d'alkyle, les copolymères éthylène/méthacrylate d'alkyle, les copolymères éthylène/acétate de vinyle et leurs copoly- mères avec l'oxyde de carbone ou les copolymères éthylène/ acide acrylique et leurs sels (ionomères) ainsi que les terpolymères d'éthylène avec le propylène et un diène tel que l'hexadiène, le dicyclopentadiène ou l'éthylidène- norbornène; et les mélanges de ces copolymères entre eux et avec les polymères mentionnés en 1) ci-dessus, par exemple polypropylène/copolymères éthylène-propylène, PEBD/copoly- mères éthylène-acétate de vinyle (EVA), PEBD/copolymères éthylène-acide acrylique (EAA), PEBDL/EVA et PEBDL/EAA et les copolymères alternés ou statistiques polyalkylène/oxyde de carbone et leurs mélanges avec d'autres polymères, par exemple des polyamides. 4. Résines hydrocarbonées (par exemple en C5-C9), y compris leurs produits de modification hydrogénés (par exemple des agents d'adhésivité), et les mélanges de polyalkylènes et d'amidon. 5. Polystyrène, poly(p-méthylstyrène), poly- (a-méthylstyrène). 6. Copolymères de styrène ou a- méthylstyrène avec des diènes ou des dérivés acryliques, par exemple styrène/ butadiène, styrène/acrylonitrile, styrène/méthacrylate d'alkyle, styrène/butadiène/acrylate d'alkyle, styrène/ butadiène/méthacrylate d'alkyle, styrène/anhydride maléique,35 styrène/acrylonitrile/acrylate de méthyle; mélanges à grande résistance au choc de copolymères styréniques et d'un autre polymère, par exemple d'un polyacrylate, d'un polymère de diène ou d'un terpolymère éthylène/propylène/ diène; et copolymères séquencés de styrène, par exemple styrène/butadiène/styrène, styrène/isoprène/styrène, styrène/éthylène/butylène/styrène ou styrène/éthylène/ propylène/ styrène. 7. Copolymères greffés de styrène ou o-méthyl- styrène, par exemple styrène sur polybutadiène, styrène sur copolymères polybutadiène-styrène ou polybutadiène-acrylo- nitrile; styrène et acrylonitrile (ou méthacrylonitrile) sur polybutadiène; styrène, acrylonitrile et méthacrylate de méthyle sur polybutadiène; styrène et anhydride maléique sur polybutadiène; styrène, acrylonitrile et anhydride maléique ou maléimide sur polybutadiène; styrène et maléimide sur polybutadiène; styrène et acrylates ou méthacrylates d'alkyle sur polybutadiène; styrène et acrylonitrile sur terpolymères éthylène/propylène/diène; styrène et acrylonitrile sur polyacrylates d'alkyle ou polyméthacrylates d'alkyle, styrène et acrylonitrile sur copolymères acrylate/butadiène, ainsi que leurs mélanges avec les copolymères énumérés en 6), par exemple les mélanges de copolymères connus en tant que polymères ABS, MBS, ASA ou AES. 8. Polymères halogénés tels que le polychloroprène, les caoutchoucs chlorés, un copolymère isobutylène-isoprène chloré et bromé (caoutchouc butyle halogéné), le poly- éthylène chloré ou chlorosulfoné, les copolymères d'éthylène et d'éthylène chloré, les homo- et copolymères d'épichlor- hydrine, en particulier les polymères de composés viny- liques halogénés, par exemple le chlorure de polyvinyle, le chlorure de polyvinylidène, le fluorure de polyvinyle, le fluorure de polyvinylidène, ainsi que leurs copolymères tels que les copolymères chlorure de vinyle/chlorure de vinylidène, chlorure de vinyle/acétate de vinyle ou chlorure de vinylidène/acétate de vinyle. 9. Polymères qui sont dérivés d'acides insaturés en a,p et de leurs dérivés, tels que les polyacrylates et polyméthacrylates; les polyméthacrylates de méthyle, polyacrylamides et polyacrylonitriles modifiés par l'acry- late de butyle pour améliorer la résistance au choc. 10. Copolymères des monomères mentionnés en 9) entre eux ou avec d'autres monomères insaturés, par exemple les copolymères acrylonitrile/butadiène, les copolymères acrylonitrile/acrylate d'alkyle, les copolymères acrylo- nitrile/acrylate d'alcoxyalkyle ou acrylonitrile/halogénure de vinyle ou les terpolymères acrylonitrile/méthacrylate d'alkyle/butadiène. 11. Polymères qui sont dérivés d'alcools et amines insaturés, ou leurs dérivés acylés ou leurs acétals, par exemple l'alcool polyvinylique, l'acétate de polyvinyle, le stéarate de polyvinyle, le benzoate de polyvinyle, le maléate de polyvinyle, le polyvinylbutyral, le phtalate de polyallyle ou la polyallylmélamine; ainsi que leurs copoly- mères formés avec les oléfines mentionnées en 1) ci-dessus. 12. Homopolymères et copolymères d'éthers cycliques, tels que les polyalkylène-glycols, le poly(oxyde d'éthy- lène), le poly(oxyde de propylène) ou leurs copolymères formés avec des éthers bisglycidyliques. 13. Polyacétals tels que le polyoxyméthylène et les polyoxyméthylènes qui contiennent de l'oxyde d'éthylène comme comonomère; polyacétals modifiés par des polyuré- thannes thermoplastiques, des acrylates ou MBS. 14. Polyoxydes et polysulfures de phénylène et mélanges de polyoxydes de phénylène avec des polymères styréniques ou des polyamides. 15. Polyuréthannes qui sont dérivés, d'une part, de polyéthers, polyesters ou polybutadiènes ayant des groupes hydroxyle terminaux, et, d'autre part, de polyisocyanates aliphatiques ou aromatiques, ainsi que leurs précurseurs. 16. Polyamides et copolyamides qui sont dérivés de diamines et d'acides dicarboxyliques et/ou d'amino-acides carboxyliques ou des lactames correspondants, tels que le polyamide 4, le polyamide 6, les polyamides 6-6, 6-10, 6-9, 6-12, 4-6, 12-12, le polyamide 11, le polyamide 12, les polyamides aromatiques préparés à partir de m-xylène- diamine et d'acide adipique; les polyamides préparés à partir d'hexaméthylènediamine et d'acide isophtalique et/ou téréphtalique et facultativement d'un élastomère comme modificateur, par exemple le poly-2,4,4-triméthyl- hexaméthylène-téréphtalamide ou le poly-m-phénylène- isophtalamide; et également les copolymères séquencés des polyamides susmentionnés avec des polyoléfines, des copolymères oléfiniques, des ionomères ou des élastomères chimiquement liés ou greffés, ou avec des polyéthers, par exemple avec le polyéthylène-glycol, le polypropylèneglycol ou le polytétraméthylène-glycol; ainsi que les polyamides ou copolyamides modifiés par EPDM ou ABS; et les polyamides condensés pendant la transformation (systèmes R.I.M. pour polyamides). 17. Polyurées, polyimides, polyamide-imides, polyétherimides, polyesterimides, polyhydantoïnes et polybenzimidazoles. 18. Polyesters qui sont dérivés d'acides dicarboxy- liques et de diols et/ou d'hydroxy-acides carboxyliques ou des lactones correspondantes, par exemple le polytéré- phtalate d'éthylène, le polytéréphtalate de butylène, le polytéréphtalate de 1,4-diméthylolcyclohexane et les polyhydroxybenzoates, ainsi que les copolyétheresters séquencés dérivés de polyéthers ayant des groupes hydroxyle terminaux; et également les polyesters modifiés par des polycarbonates ou MBS. 19. Polycarbonates et polyestercarbonates. 20. Polysulfones, polyéthersulfones et polyéther- cétones. 21. Polymères réticulés qui sont dérivés d'aldé- hydes, d'une part, et des phénols, urées et mélamines, d'autre part, tels que les résines phénol/formaldéhyde, les résines urée/formaldéhyde et les résines mélamine/ formaldéhyde. 22. Résines alkydes siccatives et non siccatives. 23. Résines polyesters insaturées qui sont dérivées de copolyesters d'acides dicarboxyliques saturés et insaturés avec des polyalcools et des composés vinyliques comme agents de réticulation, et également leurs produits de modification halogénés à faible inflammabilité. 24. Résines acryliques réticulables dérivées d'acrylates substitués, par exemple les époxy-acrylates, les uréthanne-acrylates ou les polyester-acrylates. 25. Résines alkydes, résines polyesters ou résines acryliques réticulées avec des résines de mélamine, des résines d'urée, des isocyanates, des isocyanurates, des polyisocyanates ou des résines époxy. 26. Résines époxy réticulées qui sont dérivées de composés glycidyliques aliphatiques, cycloaliphatiques, hétérocycliques ou aromatiques, par exemple les produits d'éthers diglycidyliques de bisphénol A et de bisphénol F, qui sont réticulés avec des durcisseurs usuels tels que des anhydrides ou des amines, avec ou sans accélérateurs. 27. Polymères naturels tels que la cellulose, le caoutchouc, la gélatine et leurs dérivés homologues chimi- quement modifiés, par exemple les acétates de cellulose, propionates de cellulose et butyrates de cellulose, ou les éthers de cellulose tels que la méthylcellulose; ainsi que les colophanes et leurs dérivés. 28. Mélanges des polymères susmentionnés, par exemple PP/EPDM, polyamide/EPDM ou ABS, PVC/EVA, PVC/ABS, PVC/MBS, PC/ABS, PBTP/ABS, PC/ASA, PC/PBT, PVC/CPE, PVC/ acrylates, POM/PUR thermoplastique, PC/PUR thermoplastique, POM/acrylate, POM/MBS, PPO/HIPS, PPO/PA 6-6 et copolymères, PA/PEHD, PA/PP, PA/PPO, PBT/PC/ABS ou PBT/PET/PC. 29. Matières organiques naturelles et synthétiques qui sont des composés monomères purs ou des mélanges de tels composés, par exemple des huiles minérales, des graisses, huiles et cires animales et végétales, ou des huiles, graisses et cires à base d'esters synthétiques (par exemple phtalates, adipates, phosphates ou trimellates) et également des mélanges d'esters synthétiques avec des huiles minérales en tous rapports en poids, typiquement ceux utilisées comme compositions de filature, et aussi sous forme d'émulsions aqueuses de telles matières. 30. Émulsions aqueuses de caoutchouc naturel ou synthétique, par exemple le latex naturel ou des latex de copolymères styrène/butadiène carboxylés. 31. Polysiloxanes tels que les polysiloxanes hydro- philes mous décrits, par exemple, dans le brevet des E.U.A. N 4 259 467, et les polyorganosiloxanes durs décrits, par exemple, dans le brevet des E.U.A. N 4 355 147. 32. Polycétimines en association avec des résines polyacétylacétates acryliques insaturées ou avec des résines acryliques insaturées. Les résines acryliques insaturées comprennent les uréthanne-acrylates, les polyéther-acrylates, les copolymères vinyliques ou acryliques ayant des groupes insaturés latéraux et les mélamines acrylées. Les poly- cétimines sont préparées à partir de polyamines et de cétones en présence d'un catalyseur acide. 33. Compositions durcissables par irradiation contenant des monomères ou oligomères éthyléniquement insaturés et un oligomère aliphatique polyinsaturé. 34. Résines époxy-mélamine telles que les résines époxy stables à la lumière réticulées par une résine de mélamine co-éthérifiée à fonctionnalité époxy à haute teneur en matière sèche telle que LSE 4103 (Monsanto). Par conséquent, la présente invention concerne également des compositions comprenant: (a) une matière organique sujette à une dégradation provoquée par l'oxydation, la chaleur et/ou la lumière, et (b) une quantité à action stabilisante d'une variété amorphe ou cristalline d'un composé de formule I, la variété amorphe étant caractérisée par une température de transition vitreuse (Tv) située dans l'intervalle de 137 à 142 C (CDB) et par un diagramme de diffraction des rayons X qui est dépourvu de caractère notable; et la variété cristalline étant caractérisée par un point de fusion situé dans l'intervalle de 254 à 274 C et par un diagramme de diffraction des rayons X, obtenu en utilisant la raie Ka de Cu, qui pré- sente des raies de très forte intensité à des angles de diffraction (20) de 7,9 et 15,6; des raies de forte intensité à 7,3, 8,9, 14,7, 16,8, 18, 3, 18,9, 19,8 et 20,6; des raies de moyenne intensité à 13,9, 22,6 et 24, 0; une raie de faible intensité à 21,4. Les matières organiques à protéger sont de préfé- rence des polymères naturels, semi-synthétiques ou, plus particulièrement, synthétiques. Les polymères thermoplas- tiques sont particulièrement préférés, plus particulièrement les polyoléfines et très préférablement le polyéthylène et le polypropylène. Une matière organique préférée est également un lubrifiant, une huile lubrifiante, une graisse ou cire naturelle ou une graisse ou cire à base d'ester synthétique. Il faut signaler tout particulièrement l'action des nouveaux composés contre la dégradation par la chaleur et l'oxydation, notamment en conditions de chauffage, comme dans la mise en oeuvre des matières thermoplastiques. Les nouveaux composés conviennent donc très bien pour être utilisés comme stabilisants de mise en oeuvre. Les variétés amorphe et cristalline du composé de formule I sont de préférence ajoutées à la matière à stabiliser en des quantités de 0,01 à 5 %, typiquement de 0,01 à 3 %, de préférence de 0,025 à 3 %, mieux encore de 0,05 à 1 %, par rapport au poids de la matière organique à stabiliser. En plus des composés de formule I, les nouvelles compositions peuvent contenir des additifs supplémentaires (co-stabilisants), typiquement ceux qui suivent: 1. Antioxydants 1.1. Monophénols alkylés, par exemple: 2,6-di-tert-butyl- 4-méthylphénol, 2-tert-butyl-4,6-diméthylphénol, 2,6-di- tert-butyl-4-éthylphénol, 2,6-di-tert-butyl-4-n-butylphénol, 2,6-di-tert-butyl-4-isobutylphénol, 2,6-dicyclopentyl- 4-méthylphénol, 2-(a-méthylcyclohexyl)-4,6-diméthylphénol, 2,6dioctadécyl-4-méthylphénol, 2,4,6-tricyclohexylphénol, 2,6-di-tert-butyl4-méthoxyméthylphénol, nonylphénols qui sont linéaires ou ramifiés dans les chaînes latérales, par exemple 2,6-dinonyl-4-méthylphénol, 2,4-diméthyl- 6-(1'-méthylundéc-1'-yl)phénol, 2,4-diméthyl-6-(1'-méthyl- heptadéc-1'-yl)phénol, 2,4-diméthyl-6-(1'-méthyltridéc- 1'-yl)phénol et leurs mélanges. 1.2. Alkylthiométhylphénols, par exemple: 2,4-dioctylthio- méthyl-6-tert-butylphénol, 2,4-dioctylthiométhyl-6-méthyl- phénol, 2,4-dioctylthiométhyl-6-éthylphénol, 2,6-didodécyl- thiométhyl-4-nonylphénol. 1.3. Hydroquinones et hydroquinones alkylées, par exemple: 2,6-di-tert-butyl-4-méthoxyphénol, 2,5-di-tert-butylhydro- quinone, 2,5-di-tert-amylhydroquinone, 2,6-diphényl-4-octa- décyloxyphénol, 2,6-di-tert-butylhydroquinone, 2,5-di- tert-butyl-4-hydroxyanisole, 3,5-di-tert-butyl-4-hydroxy- anisole, stéarate de 3,5-di-tert-butyl-4-hydroxyphényle, adipate de bis(3,5-di-tert-butyl-4-hydroxyphényle). 1.4. Tocophérols, par exemple: a-tocophérol, P-tocophérol, y-tocophérol, 6-tocophérol et leurs mélanges (Vitamine E). 1.5. Thioéthers de diphényle hydroxylés, par exemple: 2,2'-thiobis(6-tert-butyl-4-méthylphénol), 2,2'-thiobis- (4-octylphénol),4,4'-thiobis(6-tert-butyl-3-méthylphénol), 4,4'-thiobis(6-tert-butyl-2-méthylphénol), 4,4'-thiobis- (3,6-di-sec-amylphénol), disulfure de 4,4'-bis(2,6-diméthyl- 4-hydroxyphényle). 1.6. Alkylidène-bisphénols, par exemple: 2,2'-méthylène- bis(6-tert-butyl-4-méthylphénol), 2,2'-méthylène-bis- (6-tert-butyl-4-éthylphénol), 2,2'-méthylène-bis[4-méthyl- 6-(a-méthylcyclohexyl)phénol],2,2'-méthylène-bis(4-méthyl- 6-cyclohexylphénol), 2,2'-méthylène-bis(6-nonyl-4-méthyl- phénol), 2,2'-méthylène-bis(4,6-di-tert-butylphénol), 2,2'- éthylidène-bis(4,6-di-tert-butylphénol), 2,2'-éthylidène- bis(6-tert-butyl-4-isobutylphénol), 2,2'-méthylène-bis- [6-(a-méthylbenzyl)-4-nonylphénol], 2,2'-méthylène-bis- [6-(a,a-diméthylbenzyl)-4-nonylphénol], 4,4'-méthylène- bis(2,6-di-tert-butylphénol), 4,4'-méthylène-bis(6-tert- butyl-2-méthylphénol), 1,1-bis(5-tert-butyl-4-hydroxy- 2-méthylphényl)butane, 2,6-bis(3-tert-butyl-5-méthyl- 2-hydroxybenzyl)-4-méthylphénol, 1,1,3-tris(5-tert-butyl- 4-hydroxy-2-méthylphényl)butane, 1,1-bis(5-tert-butyl- 4-hydroxy-2-méthylphényl)-3-n-dodécylmercaptobutane, bis[3,3-bis(3'-tertbutyl-4'-hydroxyphényl)butyrate] d'éthylène-glycol, bis(3-tert-butyl-4-hydroxy-5-méthyl- phényl)dicyclopentadiène, téréphtalate de bis[2-(3'-tert- butyl-2'-hydroxy-5'-méthylbenzyl)-6-tert-butyl-4-méthyl- phényle], 1,1-bis(3,5-diméthyl-2-hydroxyphényl)butane, 2,2-bis(3,5-di-tert-butyl-4-hydroxyphényl)propane,2,2-bis- (5-tert-butyl-4-hydroxy-2-méthylphényl)-4-n-dodécylmercapto- butane, 1,1,5,5-tétra(5-tert-butyl-4-hydroxy-2-méthyl- phényl)pentane. 1.7. Composés O-, N- et S-benzylés, par exemple: 3,5,3',5'- tétra-tert-butyl-4,4'-dihydroxy(oxyde de dibenzyle), 4-hydroxy-3,5diméthylbenzylthioglycolate d'octadécyle, 4-hydroxy-3,5-di-tertbutylbenzylthioglycolate de tridécyle, tris(3,5-di-tert-butyl-4hydroxybenzyl)amine, dithiotéré- phtalate de bis(4-tert-butyl-3hydroxy-2,6-diméthylbenzyle), sulfure de bis(3,5-di-tert-butyl-4-hydroxybenzyle), 3,5-di- tert-butyl4-hydroxybenzylthioglycolate d'isooctyle. 1.8. Malonates hydroxybenzylés, par exemple: 2,2-bis- (3,5-di-tert-butyl-2-hydroxybenzyl)malonate de dioctadécyle, 2-(3-tertbutyl-4-hydroxy-5-méthylbenzyl)malonate de diocta- décyle, 2,2-bis(3,5di-tert-butyl-4-hydroxybenzyl)malonate de didodécylmercaptoéthyle, 2,2-bis(3,5-di-tert-butyl- 4-hydroxybenzyl)malonate de bis[4-(1,1,3,3-tétraméthyl- butyl)phényle]. 1.9. Composés hydroxybenzylés aromatiques, par exemple: 1,3,5-tris(3,5-di-tert-butyl-4-hydroxybenzyl)-2,4,6-tri- méthylbenzène, 1,4-bis(3,5-di-tert-butyl-4-hydroxybenzyl)- 2,3,5,6-tétraméthylbenzène, 2,4,6-tris(3,5-di-tert-butyl- 4-hydroxybenzyl)phénol. 1.10. Composés triaziniques, par exemple: 2,4-bis(octyl- mercapto)-6-(3,5-di-tert-butyl-4-hydroxyanilino)-1,3,5- triazine, 2-octylmercapto-4,6-bis(3,5-di-tert-butyl- 4-hydroxyanilino)-1,3,5-triazine, 2-octylmercapto-4,6-bis- (3,5-di-tert-butyl-4-hydroxyphénoxy)-1,3,5-triazine,2,4,6- tris(3,5-di-tert-butyl-4-hydroxyphénoxy)-1,2,3-triazine, 1,3,5-isocyanurate de tris(3,5-di-tert-butyl-4-hydroxy- benzyle), 1,3,5-isocyanurate de tris(4-tert-butyl-3-hydroxy- 2,6-diméthylbenzyle),2,4,6-tris(3,5-di-tert-butyl-4-hydroxy- phényléthyl)-1,3,5-triazine, 1,3,5-tris(3,5-di-tert-butyl- 4-hydroxyphénylpropionyl)-hexahydro-1,3,5-triazine, 1,3,5- isocyanurate de tris(3,5-dicyclohexyl-4-hydroxybenzyle). 1.11. Benzylphosphonates, par exemple: 2,5-di-tert-butyl- 4-hydroxybenzylphosphonate de diméthyle, 3,5-di-tert-butyl- * 4-hydroxybenzylphosphonate de diéthyle, 3,5-di-tert-butyl- 4-hydroxybenzylphosphonate de dioctadécyle, 5-tert-butyl- 4-hydroxy-3-méthylbenzylphosphonate de dioctadécyle, sel de calcium de l'ester monoéthylique de l'acide 3,5-di- tert-butyl-4-hydroxybenzylphosphonique. 1.12. Acylaminophénols, par exemple: 4-hydroxylauranilide, 4-hydroxystéaranilide, N-(3,5-di-tert-butyl-4-hydroxy- phényl)carbamate d'octyle. 1.13. Esters de l'acide 3-(3,5-di-tert-butyl-4-hydroxy- phényl)propionique avec des mono- ou polyalcools, par exemple avec le méthanol, l'éthanol, le n-octanol, l'iso- octanol, l'octadécanol, le 1,6-hexanediol, le 1,9-nonane- diol, l'éthylène-glycol, le 1,2-propanediol, le néopentyl- glycol, le thiodiéthylène-glycol, le diéthylène-glycol, le triéthylène-glycol, le pentaérythritol, l'isocyanurate de tris(hydroxyéthyle), le N,N'bis(hydroxyéthyl)oxamide, le 3-thia-undécanol, le 3-thiapentadécanol, le triméthyl- hexanediol, le triméthylolpropane, le 4-hydroxyméthyl- 1-phospha-2,6,7-trioxabicyclo[2.2.2]octane. 1.14. Esters de l'acide 3-(5-tert-butyl-4-hydroxy-3-méthyl- phényl)propionique avec des mono- ou polyalcools, par exemple avec le méthanol, l'éthanol, le n-octanol, l'iso- octanol, l'octadécanol, le 1,6-hexanediol, le 1,9-nonane- diol, l'éthylène-glycol, le 1,2-propanediol, le néopentyl- glycol, le thiodiéthylène-glycol, le diéthylène-glycol, le triéthylèneglycol, le pentaérythritol, l'isocyanurate de tris(hydroxyéthyle), le N, N'-bis(hydroxyéthyl)oxamide, le 3-thia-undécanol, le 3-thiapentadécanol, le triméthyl- hexanediol, le triméthylolpropane, le 4-hydroxyméthyl- 1-phospha-2,6,7-trioxabicyclo[2.2.2]octane. 1.15. Esters de l'acide P-(3,5-dicyclohexyl-4-hydroxy- phényl)propionique avec des mono- ou polyalcools, par exemple avec le méthanol, l'éthanol, l'octanol, l'octa- décanol, le 1,6-hexanediol, le 1,9-nonanediol, l'éthylène- glycol, le 1,2-propanediol, le néopentyl-glycol, le thio- diéthylène-glycol, le diéthylène-glycol, le triéthylène- glycol, le pentaérythritol, l'isocyanurate de tris(hydroxy- éthyle), le N,N'-bis(hydroxyéthyl)oxamide, le 3-thia- undécanol, le 3-thiapentadécanol, le triméthylhexanediol, le triméthylolpropane, le 4-hydroxyméthyl-1-phospha-2,6,7- trioxabicyclo[2.2.2]octane. 1.16. Esters de l'acide 3,5-di-tert-butyl-4-hydroxyphényl- acétique avec des mono- ou polyalcools, par exemple avec le méthanol, l'éthanol, l'octanol, l'octadécanol, le 1,6- hexanediol, le 1,9-nonanediol, l'éthylène-glycol, le 1,2- propanediol, le néopentyl-glycol, le thiodiéthylène-glycol, le diéthylène-glycol, le triéthylène-glycol, le pentaéry- thritol, l'isocyanurate de tris(hydroxyéthyle), le N,N'-bis- (hydroxyéthyl)oxamide, le 3-thia-undécanol, le 3-thiapenta- décanol, le triméthylhexanediol, le triméthylolpropane, le 4-hydroxyméthyl-1phospha-2,6,7-trioxabicyclo[2.2.2]octane. 1.17. Amides de l'acide P-(3,5-di-tert-butyl-4-hydroxy- phényl)propionique, par exemple: N,N'-bis(3,5-di-tert- butyl-4-hydroxyph6nylpropionyl)hexaméthylènediamine, N,N'-bis(3,5-di-tert-butyl-4-hydroxyphénylpropionyl)- triméthylènediamine, N,N'-bis(3,5-di-tert-butyl-4-hydroxyphénylpropionyl)hydrazine. 1.18. Acide ascorbique (vitamine C). 1.19. Antioxydants aminés, par exemple: N,N'-diisopropyl- p-phénylènediamine, N,N'-di-sec-butyl-p-phénylènediamine, N,N'-bis(1,4-diméthylpentyl)-p-phénylènediamine, N,N'-bis- (1-éthyl-3-méthylpentyl)-p-phénylènediamine, N,N'-bis- (1-méthylheptyl)-p-phénylènediamine, N,N'-dicyclohexyl- p-phénylènediamine, N,N'-diphényl-p-phénylènediamine, N,N'-bis(2-naphtyl)-p-phénylènediamine, N-isopropyl- N'-phényl-p-phénylènediamine, N-(1,3-diméthylbutyl)- N'-phényl-p-phénylènediamine,N-(1-méthylheptyl)-N'-phényl- p-phénylènediamine, N-cyclohexyl-N'-phényl-p-phénylène- diamine, 4-(p-toluène-sulfamoyl)diphénylamine, N,N'-dim6thyl- N,N'-di-sec-butyl-p-ph6nylènediamine, diphénylamine, N-allyldiphénylamine, 4-isopropoxydiphénylamine, N-phényl- 1-naphtylamine, N-(4-tert-octylphényl)-1l-naphtylamine, N-phényl-2naphtylamine, diphénylamine octylée telle que la p,p'-di-tertoctyldiphénylamine, 4-n-butylaminophénol, 4-butyrylaminophénol, 4-nonanoylaminophénol, 4-dodécanoyl- aminophénol, 4-octadécanoylaminophénol, bis(4-méthoxy- phényl)amine, 2,6-di-tert-butyl-4-diméthylaminométhylphénol, 2,4'diaminodiphénylméthane, 4,4'-diaminodiphénylméthane, N,N,N',N'-tétraméthyl-4,4'-diaminodiphénylméthane,1,2-bis- [(2-méthylphényl)amino]éthane,1,2-bis(phénylamino)propane, (otolyl)biguanide, bis[4-(1',3'-diméthylbutyl)phényl]amine, N-phényl-1 naphtylamine tert-octylée, mélange de tert-butyl/ tertoctyldiphénylamines mono- et dialkylées, mélange de nonyldiphénylamines mono- et dialkylées, mélange de dodécyl- diphénylamines mono- et dialkylées, mélange d'isopropyl/35 isohexyldiphénylamines mono- et dialkylées, mélange de tert-butyldiphénylamines mono- et dialkylées, 2,3-dihydro- 3,3-diméthyl-4H-1,4-benzothiazine, phénothiazine, mélange de tertbutyl/tert-octylphénothiazines mono- et dialkylées, mélange de tertoctylphénothiazines mono- et dialkylées, N-allylphénothiazine, N,N,N',N'-tétraphényl-1,4-diamino- but-2-ène, N,N-bis(2,2,6,6-tétraméthylpipérid-4-yl)hexa- méthylènediamine, sébacate de bis(2,2,6,6-tétraméthyl- pipérid-4-yle), 2, 2,6,6-tétraméthylpipéridine-4-one, 2,2,6,6-tétraméthylpipéridine-4-ol. 2. Absorbants de lumière UV et stabilisants à la lumière 2.1. 2-(2'hydroxyphényl)benzotriazoles, par exemple: 2-(2'-hydroxy-5'-méthylphényl)benzotriazole, 2-(3',5'-di- tert-butyl-2'-hydroxyphényl)benzotriazole, 2-(5'-tert-butyl- 2'-hydroxyphényl)benzotriazole, 2-(2'-hydroxy-5'-(1,1,3,3- tétraméthylbutyl)phényl)benzotriazole, 2-(3',5'-di-tert- butyl-2'-hydroxyphényl)-5-chlorobenzotriazole, 2-(3'-tert- butyl-2'-hydroxy-5'-méthylphényl)-5-chlorobenzotriazole, 2-(3'-sec-butyl5'-tert-butyl-2'-hydroxyphényl)benzotriazole, 2-(2'-hydroxy-4'-octyloxyphényl)benzotriazole,2-(3',5'-di- tert-amyl-2'-hydroxyphényl)benzotriazole, 2-(3',5'-bis- (a,a-diméthylbenzyl)-2'-hydroxyphényl)benzotriazole, mélange de 2-(3'-tert-butyl-2'-hydroxy-5'-(2-octyloxycarbonyléthyl)- phényl)-5-chlorobenzotriazole, 2-{3'-tert-butyl-5'-[2-(2- éthylhexyloxy)carbonyléthyl]-2'-hydroxyphényl}-5-chloro- benzotriazole, 2-(3'-tert-butyl-2'-hydroxy-5'-(2-méthoxy- carbonyléthyl)phényl)-5-chlorobenzotriazole, 2-(3'-tert- butyl-2'-hydroxy-5'-(2-méthoxycarbonyléthyl)phényl)benzo- triazole,2-(3'-tert-butyl-2'-hydroxy-5'-(2-octyloxycarbonyl- éthyl)phényl)benzotriazole, 2-{3'-tert-butyl-5'-[2-(2-éthyl- hexyloxy)carbonyléthyl]-2'-hydroxyphényl}benzotriazole, 2-(3'-dodécyl-2'hydroxy-5'-méthylphényl)benzotriazole et 2-(3'-tert-butyl-2'-hydroxy-5'-(2-isooctyloxycarbonyléthyl)phényl)benzotriazole, 2,2'-méthylène-bis[4-(1,1,3,3-tétra- méthylbutyl)-6-benzotriazole-2-ylphénol]; produit de trans- estérification du 2-[3'-tert-butyl-5'-(2-méthoxycarbonyl- éthyl)-2'hydroxyphényl]-2H-benzotriazole avec le poly- éthylène-glycol 300; [R-CH2CH2-COO(CH2)3 2- o R = 3'-tert- butyl-4'hydroxy-5'-2H-benzotriazole-2-ylphényle. 2.2. 2-hydroxybenzophénones, par exemple les dérivés portant des substituants 4-hydroxy, 4-méthoxy, 4-octyloxy, 4-décyl- oxy, 4-dodécyloxy, 4-benzyloxy, 4,2',4'-trihydroxy et 2'-hydroxy-4,4'diméthoxy. 2.3. Esters d'acides benzoïques substitués et non substitué, par exemple: salicylate de 4-tert-butylphényle, salicylate de phényle, salicylate d'octylphényle, dibenzoylrésorcinol, bis(4-tert-butylbenzoyl)résorcinol, benzoylrésorcinol, 3,5- di-tert-butyl-4-hydroxybenzoate de 2,4-di-tert-butylphényle, 3,5-di-tert-butyl-4-hydroxybenzoate d'hexadécyle, 3,5-di- tert-butyl-4-hydroxybenzoate d'octadécyle, 3,5-di-tert-butyl- 4-hydroxybenzoate de 2-méthyl-4,6-di-tert-butylphényle. 2.4. Acrylates, par exemple: a-cyano-3,P-diphénylacrylate d'éthyle, a-cyano-3,P-diphénylacrylate d'isooctyle, a-carbo- méthoxycinnamate de méthyle, a-cyano-p-méthyl-p-méthoxy- cinnamate de méthyle, a-cyano-3-méthyl-p-méthoxycinnamate de butyle, acarbométhoxy-p-méthoxycinnamate de méthyle et N-( -carbométhoxy-I-cyanovinyl)-2-méthylindoline. 2.5. Composés du nickel, par exemple: complexes du nickel avec le 2,2'thio-bis[4-(1,1,3,3-tétraméthylbutyl)phénol] tels que le complexe à 1:1 ou 1:2, avec ou sans ligands supplémentaires tels que la n-butylamine, la triéthanolamine ou la N-cyclohexyldiéthanolamine, dibutyldithiocarbamate de nickel, sels de nickel des esters monoalkyliques, par exemple de l'ester méthylique ou éthylique, de l'acide 4-hydroxy-3,5-di-tert-butylbenzylphosphonique, complexes du nickel avec des cétoximes, par exemple avec la 2-hydroxy- 4-méthylphénylundécylcétoxime, complexes du nickel avec le 1-phényl-4lauroyl-5-hydroxypyrazole, avec ou sans ligands supplémentaires. 2.6. Amines à empêchement stérique, par exemple: sébacate de bis(2,2,6,6tétraméthyl-4-pipéridyle), succinate de bis(2,2,6,6-tétraméthyl-4-pipéridyle), sébacate de bis- (1,2,2,6,6-pentaméthyl-4-pipéridyle), sébacate de bis- (1-octyloxy-2,2,6,6-tétraméthyl-4-pipéridyle), n-butyl- 3,5-di-tert-butyl-4-hydroxybenzylmalonate de bis(1,2,2,6,6- pentaméthyl-4-pipéridyle), produit de condensation de la 1-(2hydroxy6thyl)-2,2,6,6-tétram6thyl-4-hydroxypip'ridine et de l'acide succinique, produit de condensation de la N,N'-bis(2,2,6,6-tétram6thyl-4-pip6ridyl)hexaméthylène- diamine et de la 4-tert-octylamino-2,6-dichloro-1,3,5- triazine, nitrilotriac6tate de tris(2,2,6,6-tétraméthyl- 4-pipéridyle), butane-1,2,3,4-tétracarboxylate de tétrakis- (2,2,6,6-tétraméthyl-4-pipéridyle), 1,1'-(1,2-éthanediyl)- bis(3,3,5,5-tétraméthylpipérazinone), 4-benzoyl-2,2,6,6- tétraméthylpipéridine, 4-stéaryloxy-2,2,6,6-tétraméthyl- pipéridine, 2-n-butyl-2-(2-hydroxy-3,5-di-tert-butylbenzyl)- malonate de bis(1,2,2,6,6-pentaméthylpipéridyle), 3-n-octyl- 7,7,9,9-tétraméthyl-1,3,8-triazaspiro[4.5]décane-2,4-dione, sébacate de bis(1-octyloxy-2,2,6,6-tétraméthylpipéridyle), succinatede bis(1octyloxy-2,2,6,6-tétraméthylpipéridyle), produit de condensation de la N,N'-bis(2,2,6,6-tétraméthyl- 4-pipéridyl)hexaméthylènediamine et de la 4-morpholino- 2,6-dichloro-1,3,5-triazine, produit de condensation de la 2-chloro-4,6-bis(4-n-butylamino-2,2,6,6-tétraméthyl- pipéridyl)-1,3,5-triazine et du 1,2-bis(3-aminopropylamino)- éthane, produit de condensation de la 2-chloro-4,6-di- (4-n-butylamino-1,2,2,6,6-pentaméthylpipéridyl)-1,3,5- triazine et du 1,2-bis(3-aminopropylamino)éthane, 8-acétyl- 3-dodécyl-7,7,9,9-tétraméthyl-1,3,8-triazaspiro[4.5]décane- 2,4-dione, 3-dodécyl-1-(2,2,6,6-tétraméthyl-4-pipéridyl)- pyrrolidine-2,5-dione, 3-dodécyl-1-(1,2,2,6,6-pentaméthyl- 4-pipéridyl)pyrrolidine-2,5-dione, mélange de 4-hexadécyl- oxy- et 4-stéaryloxy-2,2,6,6-tétraméthylpipéridines, produit de condensation de la N,N'-bis(2,2,6,6-tétraméthyl- 4-pipéridyl)hexaméthylènediamine et de la 4-cyclohexylamino- 2,6-dichloro-1,3,5-triazine, produit de condensation du 1,2-bis(3-aminopropylamino)éthane et de la 2,4,6-trichloro- 1,3,5-triazine ainsi que de la 4-butylamino-2,2,6,6-tétra- méthylpipéridine (CAS Reg. N [136504-96-6]), N-(2,2,6,6- tétraméthyl-4-pipéridyl)-n-dodécylsuccinimide, N-(1,2,2,6,6- pentaméthyl-4-pipéridyl)-n-dodécylsuccinimide, 2-undécyl- 7,7,9,9-tétraméthyl-1-oxa-3,8-diaza-4-oxospiro[4.5]décane, produit réactionnel du 7,7,9,9-tétraméthyl-2-cycloundécyl-1- oxa-3,8-diaza-4-oxospiro[4.5]décane et de l'épichlorhydrine. 2.7. Oxamides, par exemple: 4,4'-dioctyloxyoxanilide, 2,2'-diéthoxyoxanilide, 2,2'-dioctyloxy-5,5'-di-tert- butoxanilide, 2,2'-didodécyloxy-5,5'-di-tert-butoxanilide, 2-éthoxy-2'-éthyloxanilide, N,N'-bis(3-diméthylaminopropyl)- oxamide, 2-éthoxy-5-terL-butyl-2'-éthoxanilide et son mélange avec le 2éthoxy-2'-éthyl-5,4'-di-tert-butoxanilide et mélanges d'ortho- et paraméthoxy-oxanilides disubstitués et mélanges de o- et p-éthoxy-oxanilides disubstitués. 2.8. 2-(2-hydroxyphényl)-1,3,5-triazines, par exemple: 2,4,6-tris(2hydroxy-4-octyloxyphényl)-1,3,5-triazine, 2-(2-hydroxy-4-octyloxyphényl)-4,6-bis(2,4-diméthylphényl)- 1,3,5-triazine,2-(2,4-dihydroxyphényl)-4,6-bis(2,4-diméthyl- phényl)-1,3,5-triazine,2,4-bis(2-hydroxy-4-propyloxyphényl)- 6-(2,4-diméthylphényl)-1,3,5-triazine, 2-(2-hydroxy-4-octyl- oxyphényl)-4,6-bis(4-méthylphényl)-1,3,5-triazine, 2-(2- hydroxy-4-dodécyloxyphényl)-4,6-bis(2,4-diméthylphényl)- 1,3,5-triazine, 2-(2-hydroxy-4-tridécyloxyphényl)-4,6-bis- (2,4-diméthylphényl)-1,3,5-triazine, 2-[2-hydroxy-4-(2- hydroxy-3-butyloxypropoxy)phényl]-4,6-bis(2,4-diméthyl- phényl)-1,3,5-triazine, 2-[2-hydroxy-4-(2-hydroxy-3-octyl- oxypropyloxy)phényl]-4,6-bis(2,4-diméthylphényl)-1,3,5- triazine, 2-[4-(dodécyloxy/tridécyloxy-2-hydroxypropoxy)- 2-hydroxyphényl]-4,6-bis(2,4-diméthylphényl)-1,3,5-triazine, 2-[2-hydroxy-4-(2-hydroxy-3-dodécyloxypropoxy)phényl]- 4,6-bis(2,4-diméthylphényl)-1,3,5-triazine, 2-(2-hydroxy- 4-hexyloxy)phényl-4,6-diphényl-1,3,5-triazine, 2-(2-hydroxy- 4-méthoxyphényl)-4,6-diphényl-1,3,5-triazine, 2,4,6-tris- [2-hydroxy-4-(3-butoxy-2-hydroxypropoxy)phényl]-1,3,5- triazine,2-(2-hydroxyphényl)-4-(4-méthoxyphényl)-6-phényl- 1,3,5-triazine. 3. Désactivateurs de métaux, par exemple: N,N'-diphényl- oxamide, N-salicylal-N'-salicyloylhydrazine, N,N'-bis- (salicyloyl)hydrazine, N,N'-bis(3,5-di-tert-butyl-4-hydroxyphénylpropionyl)hydrazine, 3-salicyloylamino-1,2,4-triazole, bis(benzylidène)dihydrazide oxalique, oxanilide, isophtaloyl- dihydrazide, bisphénylsébacoylhydrazide, N,N'-diacétyl- adipoyldihydrazide, N,N'-bis(salicyloyl)dihydrazideoxalique, N,N'bis(salicyloyl)thiopropionyldihydrazide. 4. Phosphites et phosphonites, par exemple: phosphite de triphényle, phosphites de diphényle et d'alkyle, phosphites de phényle et de dialkyle, phosphite de tris(nonylphényle), phosphite de trilauryle, phosphite de trioctadécyle, diphosphite de distéaryle-pentaérythritol, phosphite de tris(2,4-di-tert-butylphényle), diphosphite de diisodécyle- pentaérythritol, diphosphite de bis(2,4-di-tert-butyl- phényle)-pentaérythritol, diphosphite de bis(2,6-di-tert- butyl-4-méthylphényle)-pentaérythritol, diphosphite de diisodécyloxy-pentaérythritol, diphosphite de bis(2,4-di- tert-butyl-6-méthylphényle)-pentaérythritol, diphosphite de bis(2,4,6tris-tert-butylphényle)-pentaérythritol, triphosphite de tristéaryle-sorbitol, 4,4'-biphénylène- diphosphonite de tétrakis(2,4-di-tert-butylphényle), 6-isooctyloxy-2,4,8,10-tétra-tLert-butyl-12H-dibenzo[d,g]- 1,3,2-dioxaphosphocine,6-fluoro-2,4,8,10-tétra-tert-butyl- 12-méthyl-dibenzo[d,g]-1,3,2-dioxaphosphocine, phosphite de bis(2,4-ditert-butyl-6-méthylphényle) et de méthyle, phosphite de bis(2,4-di-tertbutyl-6-méthylphényle) et d'éthyle. 5. Hydroxylamines, par exemple: N,N-dibenzylhydroxyl- amine, N,N-diéthylhydroxylamine, N,N-dioctylhydroxylamine, N,Ndilaurylhydroxylamine, N,N-ditétradécylhydroxylamine, N,Ndihexadécylhydroxylamine,N,N-dioctadécylhydroxylamine, N-hexadécyl-N-octadécylhydroxylamine, N-heptadécyl-N-octa- décylhydroxylamine, N,N-dialkylhydroxylamine dérivée d'amine de suif hydrogéné. 6. Nitrones, par exemple: N-benzyl-alpha-phénylnitrone, N-éthyl-alphaméthylnitrone, N-octyl-alpha-heptylnitrone, N-lauryl-alphaundécylnitrone,N-tétradécyl-alpha-tridécyl-35 nitrone, N-hexadécyl-alphapentadécylnitrone, N-octadécyl- alpha-heptadécylnitrone,N-hexadécylalpha-heptadécylnitrone, N-octadécyl-alpha-pentadécylnitrone, N-heptadécyl-alpha- heptadécylnitrone, N-octadécyl-alpha-hexadécylnitrone, nitrone dérivée de N,N-dialkylhydroxylamine dérivée d'amine de suif hydrogéné. 7. Agents de synergie sulfurés, par exemple: thiodipro- pionate de dilauryle ou thiodipropionate de distéaryle. 8. Composés éliminant les peroxydes, par exemple: esters d'acide 3thiodipropionique tels que les esters de lauryle, stéaryle, myristyle ou tridécyle, mercaptobenzimidazole ou sel de zinc du 2-mercaptobenzimidazole, dibutyldithio- carbamate de zinc, disulfure de dioctadécyle, tétrakis- (3-dodécylmercapto)propionate de pentaérythritol. 9. Stabilisants pour polyamides, par exemple: sels de cuivre en association avec des iodures et/ou des composés phosphorés et sels de manganèse divalent. 10. Co-stabilisants basiques, par exemple: mélamine, polyvinylpyrrolidone, dicyandiamide, cyanurate de triallyle, dérivés d'urée, dérivés d'hydrazine, amines, polyamides, polyuréthannes, sels de métaux alcalins et sels de métaux alcalino-terreux d'acides gras supérieurs tels que le stéarate de calcium, le stéarate de zinc, le béhénate de magnésium, le stéarate de magnésium, le ricinoléate de sodium et le palmitate de potassium, pyrocatécholate d'antimoine ou pyrocatécholate d'étain. 11. Agents de nucléation, par exemple: substances miné- rales telles que le talc, des oxydes métalliques tels que le bioxyde de titane ou l'oxyde de magnésium, des phosphates, carbonates ou sulfates, de préférence de métaux alcalino- terreux; composés organiques tels que des acides mono- ou polycarboxyliques et leurs sels, par exemple l'acide 4-tert-butylbenzoïque, l'acide adipique, l'acide diphényl- acétique, le succinate de sodium ou le benzoate de sodium; composés polymères tels que des copolymères ioniques ("ionomères"). 12. Charges et agents de renforcement, par exemple: carbonate de calcium, silicates, fibres de verre, billes de verre, amiante, talc, kaolin, mica, sulfate de baryum, oxydes et hydroxydes métalliques, noir de carbone, graphite, sciure de bois ou fibres d'autres produits naturels, fibres synthétiques. 13. Autres additifs, par exemple: plastifiants, lubrifiants, agents émulsionnants, pigments, additifs de rhéologie, cata- lyseurs, agents de réglage d'écoulement, agents d'avivage optique, ignifuges, agents antistatiques et agents gonflants. 14. Benzofurannones et indolinones, par exemple: composés proposés dans les documents US-A-4 325 863, US-A-4 338 244, US-A-5 175 312, US-A-5 216 052, US-A-5 252 643, DE-A-4 316 611, DE-A-4 316 622, DE-A-4 316 876, EP-A-0 589 839 et EP-A- 0 591 102, ou 3-[4-(2-acétoxyéthoxy)phényl]-5,7-di-tert- butylbenzofuranne-2-one, 5,7-di-tert-butyl-3-[4-(2-stéaroyl- oxyéthoxy)phényl]benzofuranne-2-one, 3,3'-bis[5,7-di-tert- butyl-3-(4-[2-hydroxyéthoxy]phényl)benzofuranne-2-one], ,7-di-tert-butyl3-(4-éthoxyphényl)benzofuranne-2-one, 3-(4-acétoxy-3,5-diméthylphényl)-5,7-di-tert-butylbenzo- furanne-2-one,3-(3,5-diméthyl-4-pivaloyloxyphényl)-5,7-di- Lert-butylbenzofuranne-2-one. Les co-stabilisants, à l'exception des benzofuran- nones de la section 14 de la liste, sont typiquement ajoutes à des concentrations de 0,01 à 10 % en poids par rapport au poids total de la matière à stabiliser. D'autres compositions préférées comprennent, en plus du composant (a) et de la variété amorphe ou cristalline du composé de formule I, d'autres additifs, de préférence des antioxydants phénoliques, des stabilisants à la lumière et/ou des stabilisants de mise en oeuvre. Des additifs particulièrement préférés sont les antioxydants phénoliques (section 1 de la liste), les amines à empêchement stérique (section 2.6 de la liste), les phosphites et phosphonites (section 4 de la lise) et les composés éliminant les peroxydes (section 8 de la liste). Un antioxydant phénolique particulièrement intéres- sant est choisi parmi le 3,5-di-tert-butyl-4-hydroxyhydro- cinnamate de n-octadécyle, le tétrakis(3,5-di-tert-butyl- 4-hydroxyhydrocinnamate) de néopentane-tétrayle, le 3,5-di- tert-butyl-4-hydroxybenzylphosphonate de di-n-octadécyle, l'isocyanurate de 1,3,5-tris(3,5-di-tert-butyl-4-hydroxy- benzyle), lebis(3,5-di-tert-butyl-4-hydroxyhydrocinnamate) de thiodiéthylène, le 1,3,5-triméthyl-2,4,6-tris(3,5-di- tert-butyl-4-hydroxybenzyl)benzène, le bis(3-méthyl-5-tert- * butyl-4-hydroxyhydrocinnamate) de 3,6-dioxaoctaméthylène, le 2,6-di-tert-butyl-p-crésol, le 2,2'-éthylidène-bis(4,6-di- tert-butylphénol), le 1,3,5-isocyanurate de tris(2,6-di- méthyl-4-tert-butyl-3-hydroxybenzyle), le 1,1,3-tris- (2-méthyl-4-hydroxy-5-tert-butylphényl)butane, le 1,3,5- isocyanurate de tris[2-(3,5-di-tert-butyl-4-hydroxyhydro- cinnamoyloxy)éthyle], le 3,5-di(3,5-di-tert-butyl-4-hydroxy- benzyl)mésitol, le bis(3,5-di-tert-butyl-4-hydroxyhydro- cinnamate) d'hexaméthylène, la 1-(3,5-di-tert-butyl- 4-hydroxyanilino)-3,5-di(octylthio)-s-triazine, leN,N'-hexa- méthylène-bis(3,5-di-tert-butyl-4-hydroxyhydrocinnamamide), le sel de calcium de bis(3,5-di-tert-butyl-4-hydroxybenzyl- phosphonate de monoéthyle), le bis[3,3-di(3-tert-butyl- 4-hydroxyphényl)butyrate] d'éthylène, le 3,5-di-tert-butyl- 4-hydroxybenzylthioglycolate d'octyle, le bis(3,5-di-tert- butyl-4-hydroxyhydrocinnamoyl)hydrazide et le N,N'-bis[2- (3,5-di-tert-butyl-4-hydroxyhydrocinnamoyloxy)éthyl]oxamide. L'antioxydant phénolique le plus apprécié est le tétrakis(3,5-di-Lertbutyl-4-hydroxyhydrocinnamate) de néopentane-tétrayle, le 3,5-di-tert-butyl-4-hydroxyhydro- cinnamate de n-octadécyle, le 1,3,5-triméthyl-2,4,6-tris- (3,5-di-tert-butyl-4-hydroxybenzyl)benzène, le 1,3,5- isocyanurate de tris(3,5-di-tert-butyl-4-hydroxybenzyle), le 2,6-di-tert-butyl-p-crésol ou le 2,2'-éthylidène-bis- (4,6-di-tert-butylphénol). Une amine à empêchement stérique particulièrement intéressante est choisie parmi le sébacate de bis(2,2,6,6- tétraméthylpipéridine-4-yle), le sébacate de bis(1,2,2,6,6- pentaméthylpipéridine-4-yle), le (3,5-di-tert-butyl- 4-hydroxybenzyl)butylmalonatede bis(1,2,2,6,6-pentaméthyl- pipéridine-4-yle), la 4-benzoyl-2,2,6,6-tétraméthyl- pipéridine, la 4-stéaryloxy-2,2,6,6-tétraméthylpipéridine, la 3-n-octyl-7,7,9,9-tétraméthyl-1,3,8-triazaspiro[4.5]- décane-2,4-dione, le nitrilotriacétate de tris(2,2,6,6- tétraméthylpipéridine-4-yle), le 1,2-bis(2,2,6,6-tétra- méthyl-3-oxopipérazine-4-yl)éthane, le 2,2,4,4-tétraméthyl- 7-oxa-3,20-diaza-21-oxodispiro[5.1.11.2]henéicosane, un produit de polycondensation de 2,4-dichloro-6-tert-octyl- amino-s-triazine et de 4,4'-hexaméthylène-bis(amino-2,2,6,6- tétraméthylpipéridine), un produit de polycondensation de 1-(2hydroxyéthyl)-2,2,6,6-tétraméthyl-4-hydroxypipéridine et d'acide succinique, un produit de polycondensation de 4,4'-hexaméthylènebis(amino-2,2,6,6-tétraméthylpipéridine) et de 1,2-dibromoéthane, le butane-1,2,3,4-tétracarboxylate de tétrakis(2,2,6,6-tétraméthylpipéridine-4-yle), le butane- 1,2,3,4-tétracarboxylate de tétrakis(1,2,2,6,6-pentaméthyl- pipéridine-4-yle), un produit de polycondensation de 2,4- dichloro-6-morpholino-s-triazine et de 4,4'-hexaméthylène- bis(amino-2,2,6,6-tétraméthylpipéridine), leN,N',N'',N'''- tétrakis[4,6-bis(butyl-(2,2,6,6-tétraméthylpipéridine-4-yl)- amino)-s-triazine-2-yl]-1,10-diamino-4,7-diazadécane, le butane-1,2,3,4-tétracarboxylate mixte de [2,2,6,6-tétra- méthylpipéridine-4-yle/ç,P,3',3'-tétraméthyl-3,9-(2,4,8,10- tétraoxaspiro[5.5]undécane)diéthyle], le butane-1,2,3,4- tétracarboxylate mixte de [1,2,2,6,6-pentaméthylpipéridine- 4-yle/ ,P,3',P'-tétraméthyl-3,9-(2,4,8,10-tétraoxaspiro- [5.5]undécane)diéthyle], le bis(2,2,6,6-tétraméthyl- pipéridine-4-carboxylate) d'octaméthylène, la 4,4'-éthylène- bis(2,2,6,6-tétraméthylpipérazine-3-one) et le sébacate de bis(1-octyloxy-2,2,6,6-tétraméthylpipéridine-4-yle). L'amine à empêchement stérique la plus appréciée est le sébacate de bis(2,2,6,6-tétraméthylpipéridine-4-yle), le produit de polycondensation de 1-(2-hydroxyéthyl)-2,2,6,6- tétraméthyl-4-hydroxypipéridine et d'acide succinique, le produit de polycondensation de 2,4-dichloro-6-tert-octyl- amino-striazine et de 4,4'-hexaméthylène-bis(amino-2,2,6,6- tétraméthylpipéridine), le N,N',N'',N' ' '-tétrakis[4,6-bis- (butyl-(2,2,6,6-tétraméthylpipéridine-4-yl)amino)-s-triazine- 2-yl]-1,10-diamino-4,7-diazadécane ou le sébacate de bis(1-octyloxy-2,2, 6,6-tétraméthylpipéridine-4-yle). D'autres additifs (stabilisants) qui sont aussi particulièrement préférés sont des benzofuranne-2-ones, par exemple celles décrites, entre autres, dans les documents US-A-4 325 863, US-A-4 338 244, US-A-5 175 312, US-A- 216 052, US-A-5 252 643, DE-A-4 316 611, DE-A-4 316 622, DE-A-4 316 876, EP-A-0 589 839 et EP-A-0 591 102. Des exemples de ces benzofuranne-2-ones sont les composés répondant à la formule R'15 Rrc= 0 R'14/3 2 H R'1 R'l 2 dans laquelle R'11 est un système cyclique aromatique carbocyclique ou15 hétérocyclique, substitué ou non substitué R'12 est l'hydrogène; R'14 est l'hydrogène, un groupe alkyle ayant 1 à 12 atomes de carbone, cyclopentyle, cyclohexyle ou chloro; R'13 est tel que défini pour R'12 ou R'14, ou est un groupe de formule o O O O il Il IlH Il O O O O (CH2)sCNR'lANR'-C-(CH2)sE --(CH 2)s-C-NRl -A-O C(CH2 -E, -(H2 OR' O+ O il Il illi CH2 s-C N N C---CCH2s'--- E, -CH2-S- R'19, -CH(C6H5)-C-OR'16 ou -D-E, o R'16 est l'hydrogène, un groupe alkyle ayant 1 à 18 atomes de carbone, alkyle ayant 2 à 18 atomes de carbone qui est interrompu par de l'oxygène ou du soufre, dialkylamino- alkyle ayant un total de 3 à 16 atomes de carbone, cyclopentyle, cyclohexyle, phényle ou phényle qui est substitué par 1 à 3 groupes alkyle ayant un total d'au plus 18 atomes de carbone; s est 0, 1 ou 2; les substituants R'17 sont chacun, indépendamment de l'autre, l'hydrogène, un groupe alkyle ayant 1 à 18 atomes de carbone, cyclopentyle, cyclohexyle, phényle, phényle qui est substitué par 1 ou 2 groupes alkyle ayant un total d'au plus 16 atomes de carbone, un groupe de formule o II -C2H4OH, -C2H4-O-CtH2t+l ou -C2H4-O-C-R'20, ou bien, pris ensemble avec l'atome d'azote auquel ils sont liés, forment un résidu de pipéridine ou de morpholine; t est de 1 à 18; R'20 est l'hydrogène, un groupe alkyle ayant 1 à 22 atomes de carbone ou cycloalkyle ayant 5 à 12 atomes de carbone; A est un groupe alkylène ayant 2 à 22 atomes de carbone qui peut être interrompu par de l'azote, de l'oxygène ou du soufre; R'18 est l'hydrogène, un groupe alkyle ayant 1 à 18 atomes de carbone, cyclopentyle, cyclohexyle, phényle, phényle qui est substitué par 1 ou 2 groupes alkyle ayant un total d'au plus 16 atomes de carbone, ou benzyle; R'19 est un groupe alkyle ayant 1 à 18 atomes de carbone; D est -O-, -S-, -SO-, -SO2- ou -C(R'21)2-; les substituants R'21 sont chacun, indépendamment de l'autre, l'hydrogène, un groupe alkyle en C1-C16, les deux groupes R'21 totalisant ensemble 1 à 16 atomes de carbone, et R'21 peut être en outre un groupe phényle ou 0 0 Il Il un groupe de formule --CH2 ±C-OR'16 ou -(-CH2 --C- N(R'17)2' o s, R'16 et R'17 sont tels que définis ci-dessus; E est un groupe de formule R' 15 R'14 0 / C R'12 H R'11 o R'1, R'12 et R'14 sont tels que définis ci-dessus; et R'15 el'hydrogène, un groupe alkyle ayant 1 à 20 atomes de carbone, cyclopentyle, cyclohexyle, chloro ou un 0 0 Il II groupe de formule -CH2-C-OR'16 ou -CH2-C-N(R'17)2, o R'16 et R'17 sont tels que définis ci-dessus, ou bien R'15 et R'14, pris ensemble, forment un groupe tétraméthylène. Des benzofuranne-2-ones préférées sont ces composés dans lesquels R'13 est l'hydrogène, un groupe alkyle ayant 1 à 12 atomes de carbone, cyclopentyle, cyclohexyle, chloro 0 O Il I1 ou un groupe de formule --CH2 -sC-OR'16 ou--CH2 -sC- N(R'17)2 ou -D-E; s, R'16, R'17, D et E étant tels que définis ci- dessus, et R'16 étant de préférence l'hydrogène, un groupe alkyle ayant 1 à 18 atomes de carbone, cyclopentyle ou cyclohexyle. Des benzofuranne-2-ones préférées également sont ces composés dans lesquels R'11 est un groupe phényle ou un groupe phényle qui est substitué par 1 ou 2 groupes alkyle ayant un total d'au plus 12 atomes de carbone; R'12 est l'hydrogène; R'14 est l'hydrogène ou un groupe alkyle ayant 14P 1 à 12 atomes de carbone; R'13 est l'hydrogène, un groupe o Il alkyle ayant 1 à 12 atomes de carbone, --6CH2 sC-OR'16 ou o l --CH2s C-N(R'17)2 ou -D-E; R'15 est l'hydrogène, un groupe o Il alkyle ayant 1 à 20 atomes de carbone, -CH2-C-OR'16 ou o Il -CH2-C-N(R' 17)2 ou bien R'15 et R'14, pris ensemble, forment un groupe tétraméthylène; s, R'16, R'17, D et E étant tels que définis au début. Des benzofuranne-2-ones particulièrement intéres- santes sont également ces composés dans lesquels R'13 est l'hydrogène, un groupe alkyle ayant 1 à 12 atomes de carbone ou -D-E; R'12 et R'14 sont chacun, indépendamment de l'autre, l'hydrogène ou un groupe alkyle ayant 1 à 4 atomes de carbone; R'15 est un groupe alkyle ayant 1 à 20 atomes de carbone; et D et E sont tels que définis au début. Enfin, des benzofuranne-2-ones offrant également un intérêt particulier sont ces composés dans lesquels R'13 est un groupe alkyle ayant 1 à 4 atomes de carbone ou -D-E; R'12 et R'14 sont de l'hydrogène; R'15 est un groupe alkyle ayant 1 à 4 atomes de carbone, cyclopentyle ou cyclohexyle; D est un groupe -C(R'21)2- et E est un groupe de formule R'15 R'14 o R',12 H R' 11 chacun des substituants R'21, qui sont identiques ou différents, étant un groupe alkyle ayant 1 à 4 atomes de carbone, et R'11, R'12, R'14 et R'15 sont tels que définis ci-dessus. La quantité de benzofuranne-2-ones utilisées comme additif supplémentaire peut varier entre de larges limites. Les nouvelles compositions peuvent typiquement les contenir en des quantités de 0,0005 à 10 % en poids, de préférence de 0,001 à 5 % en poids, très préférablement de 0,01 à 2 % en poids. Les variétés amorphe et cristalline du composé de formule I et tous les autres additifs éventuels sont incorporés à la matière organique polymère par des tech- niques connues, généralement avant ou pendant la mise en forme ou, en variante, en appliquant les composés dissous ou dispersés à la matière organique polymère, avec évaporation subséquente du solvant si l'on en utilise. Les variétés amorphe et cristalline du composé de formule I peuvent également être ajoutées aux matières à stabiliser sous la forme d'un mélange-maître qui contient ces composés à une concentration de généralement 2,5 à 25 % en poids. Les variétés amorphe et cristalline du composé de formule I peuvent également être ajoutées avant ou pendant la polymérisation ou avant une réticulation. Les variétés amorphe et cristalline du composé de formule I peuvent être incorporées dans la matière à stabiliser sous forme pure ou en étant encapsulées dans des cires, huiles ou polymères. Les variétés amorphe et cristalline du composé de formule I peuvent également être pulvérisées sur le polymère à stabiliser. Elles sont capables de diluer d'autres additifs (par exemple les additifs classiques susmentionnés) ou leurs masses fondues, ce qui permet de les pulvériser conjointement à ces additifs sur le polymère à stabiliser. L'application par pulvérisation pendant la désactivation des catalyseurs de polymérisation est particulièrement avantageuse, car la vapeur d'eau qui est utilisée pour la désactivation peut servir dans ce cas à effectuer la pulvé- risation. Dans le cas de polyoléfines polymérisées en perles, il peut être utile d'appliquer par pulvérisation les variétés amorphe et cristalline du composé de formule I, facultativement en même temps que d'autres additifs. Les matières ainsi stabilisées peuvent être uti- lisées sous une grande diversité de formes, comprenant typiquement des feuilles, filaments, rubans, articles moulés et profilés, ou comme liants pour peintures, adhésifs ou mastics. Comme déjà mentionné, les matières organiques à protéger sont de préférence des polymères organiques, plus spécifiquement des polymères synthétiques. Il est particu- lièrement utile de protéger les matières thermoplastiques et, de préférence, les polyoléfines. A cet égard, il faut signaler tout spécialement l'excellente efficacité des variétés amorphe et cristalline du composé de formule I comme stabilisants de mise en oeuvre (stabilisants à la chaleur). A cet effet, il est avantageux de les ajouter au polymère avant ou pendant sa transformation. Cependant, il est également possible de stabiliser d'autres polymères (par exemple des élastomères) ou encore des lubrifiants ou fluides hydrauliques contre une dégradation, par exemple une dégradation provoquée par l'oxydation, la chaleur ou la lumière. Des exemples d'élastomères se trouvent dans la liste ci-dessus de matières organiques envisageables. Des lubrifiants et fluides hydrauliques appropriés peuvent être à base d'huiles minérales ou synthétiques, ou de leurs mélanges. Les lubrifiants sont connus de l'homme de l'art et sont décrits dans la littérature technique concernée, par exemple dans "Schmierstoffe und verwandte Produkte", Dieter Klamann, (Verlag Chemie, Weinheim 1982); dans "Das Schmiermittel-Taschenbuch", Schewe-Kobek, (Dr. Alfred H thig-Verlag, Heidelberg, 1974); et dans "Ullmanns Enzyklopâdie der technischen Chemie" Vol. 13, pages 85-94 (Verlag Chemie, Weinheim, 1977). L'huile lubrifiante peut être une huile minérale, une huile synthétique ou un mélange quelconque de telles huiles. Les huiles minérales sont préférées et des exemples en sont les huiles d'hydrocarbures paraffiniques, par exemple une huile minérale ayant une viscosité de 46 mm2/s à 40 C; "150 Solvent Neutral", une huile minérale neutre raffinée au solvant ayant une viscosité de 32 mm2/s à 40 C; et "solvent bright stocks", un résidu à haut point d'ébullition du procédé de raffinage d'huile minérale et ayant une viscosité de 46 mm2/s à 40 C. Les huiles lubrifiantes synthétiques qui peuvent être présentes peuvent être des hydrocarbures synthétiques tels que des polybutènes, alkylbenzènes et poly-alpha- oléfines, ainsi que des di-, tri- et tétraesters simples, des esters complexes et des polyesters dérivés d'esters d'acides carboxyliques ayant la formule: G1-OOC-alkylène-COOG2 o "alkylène" représente un groupe alkylène ayant 2 à 14 atomes de carbone, et G1 et G2 sont identiques ou différents et chacun est un groupe alkyle ayant 6 à 18 atomes de carbone. Les triesters qui sont utilisés comme matières de base d'huile lubrifiante sont ceux dérivés du triméthylolpropane et d'acides monocarboxyliques en C6-C18 ou d'un mélange d'entre eux, tandis que des tétraesters appropriés compren- nent ceux dérivés du pentaérythritol et d'acides mono- carboxyliques en C6-C18 ou d'un mélange d'entre eux. Des esters complexes utilisables comme constituants de la composition de la présente invention sont ceux dérivés de monoacides, de diacides et de polyols, par exemple l'ester complexe dérivé de triméthylolpropane, d'acide caprylique et d'acide sébacique. Des polyesters appropriés sont ceux dérivés de n'importe quel acide dicarboxylique aliphatique ayant 4 à 14 atomes de carbone et d'au moins un diol aliphatique ayant 3 à 12 atomes de carbone, par exemple ceux dérivés d'acide azélaique ou d'acide sébacique et de 2,2,4-triméthylhexane- 1,6-diol. Les variétés amorphe et cristalline du composé de formule I selon l'invention sont actifs comme additifs dans des lubrifiants, même s'ils sont utilisés en très petites quantités. Ils sont avantageusement ajoutés aux lubrifiants à une concentration de 0,01 à 5 % en poids, de préférence à une concentration de 0,05 à 3 % en poids et très préférable- ment à une concentration de 0,1 à 1 % en poids, dans chaque cas par rapport au poids de lubrifiant. Les huiles lubrifiantes comme milieux d'utilisation peuvent également contenir d'autres additifs qui sont ajoutés pour améliorer les propriétés essentielles des lubrifiants, par exemple des passivateurs de métaux, des agents amélio- rant l'indice de viscosité, des inhibiteurs de figeage, des dispersants, des détergents, d'autres inhibiteurs de rouille, des additifs extrêmepression, des additifs anti- usure et des antioxydants. Un certain nombre de ces composés se trouvent, par exemple, dans la liste "1. Antioxydants" ci-dessus, en particulier dans les sections 1.1 à 1. 19. Il faut de plus mentionner les additifs suivants à titre d'exemple: Exemples d'autres antioxydants: Phosphites aliphatiques ou aromatiques, esters d'acide thiodipropionique ou d'acide thiodiacétique, ou sels d'acide dithiocarbamique ou dithiophosphorique, 2,2,12,12- tétraméthyl-5,9-dihydroxy-3,7,11-trithiatridécane et 2,2,15,15-tétraméthyl-5,12-dihydroxy-3,7,10, 1 4-tétrathia- hexadécane. Exemples de désactivateurs de métaux, par exemple pour le cuivre: a) Benzotriazoles et leurs dérivés, par exemple: 4- ou alkylbenzotriazoles (par exemple tolutriazole) et leurs dérivés, 4,5,6,7tétrahydrobenzotriazole et ,5'-méthylène-bisbenzotriazole; bases de Mannich de benzotriazole ou de tolutriazole, par exemple le 1[bis(2-éthylhexyl)aminométhyl]tolutriazole et le 1-[bis(2éthylhexyl)aminométhyl]benzotriazole; et alcoxyalkylbenzotriazoles tels que le 1-(nonyloxyméthyl)- benzotriazole, le 1-(1-butoxyéthyl)benzotriazole et le 1-(1-cyclohexyloxybutyl)tolutriazole. b) 1,2,4-triazoles et leurs dérivés, par exemple: 3-alkyl- (ou aryl)-1,2,4-triazoles et bases de Mannich de 1,2,4- triazoles telles que le 1-[bis(2-éthylhexyl)aminométhyl]- 1,2,4-triazole; alcoxyalkyl-1,2,4-triazoles tels que le 1-(1-butoxyéthyl)-1,2,4-triazole; et 3-amino-1,2,4- triazoles acylés. c) Dérivés d'imidazole, par exemple: 4,4'-méthylène- bis(2-undécyl-5-méthylimidazole) et éther octylique de bis[(Nméthyl)imidazole-2-yl]carbinol. d) Composés hétérocycliques sulfurés, par exemple: 2-mercaptobenzothiazole, 2,5-dimercapto-1,3,4- thiadiazole et leurs dérivés; et 3,5-bis[di(2-éthylhexyl)amino- méthyl]-1,3,4-thiadiazoline-2-one. e) Composés aminés, par exemple: salicylidènepropylène- diamine, salicylaminoguanidine et leurs sels. Exemples d'inhibiteurs de rouille: a) Acides organiques, leurs esters, sels métalliques, sels d'amines et anhydrides, par exemple: acides alkylet alcénylsucciniques et leurs esters partiels avec des alcools, diols ou hydroxyacides carboxyliques, amides partiels d'acides alkyl- et alcénylsucciniques, acide 4-nonylphénoxyacétique, alcoxy- et alcoxyéthoxy-acides carboxyliques tels que l'acide dodécyloxyacétique, l'acide dodécyloxy(éthoxy)acétique et leurs sels d'amine, ainsi que Noléoylsarcosine, monooléate de sorbitanne, naphténate de plomb, anhydrides alcénylsucciniques tels que l'anhydride dodécénylsuccinique, 2-carboxyméthyl- 1-dodécyl-3-méthylglycérol et ses sels d'amines. b) Composés azotés, par exemple: I. Amines aliphatiques ou cycloaliphatiques primaires, secondaires ou tertiaires et sels d'amines d'acides organiques et minéraux, par exemple les carboxylates d'alkylammonium oléosolubles, ainsi que le 1-[N,N- bis(2-hydroxyéthyl)amino]-3-(4-nonylphénoxy)propane- 2-ol. II. Composés hétérocycliques, par exemple: imidazolines et oxazolines substituées, et 2-heptadécényl- 1-(2-hydroxyéthyl)imidazoline. c) Composés phosphorés, par exemple: sels d'amines d'esters partiels d'acide phosphorique ou d'esters partiels d'acides phosphoniques, et dithiophosphates de dialkyle et de zinc. d) Composés sulfurés, par exemple: dinonylnaphtalène- sulfonates de baryum, pétroléosulfonates de calcium, acides carboxyliques aliphatiques à substitution alkyl- thio, esters de 2-sulfo-acides carboxyliques alipha- tiques, et leurs sels. e) Dérivés du glycérol, par exemple: monooléate de glycérol, 1-(alkylphénoxy)-3-(2-hydroxyéthyl)glycérols, 1-(alkyl- phénoxy)-3-(2,3-dihydroxypropyl)glycérols et 2-carboxy- alkyl-1,3-dialkylglycérols. Exemples d'agents améliorant l'indice de viscosité: Polyacrylates, polyméthacrylates, copolymères vinylpyrrolidone/méthacrylate, polyvinylpyrrolidones, polybutènes, copolymères oléfiniques, copolymères styrène/ acrylate et polyéthers. Exemples d'inhibiteurs de figeage: Polyméthacrylate et dérivés alkylés du naphtalène. Exemples d'agents dispersants/tensio-actifs: Amides ou imides polybuténylsucciniques, dérivés d'acide polybuténylphosphonique et sulfonates, phénolates et salicylates basiques de magnésium, calcium et baryum. Exemples d'additifs anti-usure: Composés sulfurés et/ou phosphorés et/ou halogénés, par exemple: oléfines et huiles végétales sulfurées, dithiophosphates de zinc et de dialkyle, phosphates de triphényle alkylés, phosphate de tritolyle, phosphate de tricrésyle, paraffines chlorées, diet trisulfures d'alkyle et d'aryle, sels d'amines de phosphates de mono- et dialkyle, sels d'amines d'acide méthylphosphonique, diéthanolaminométhyltolyltriazole, bis(2-éthylhexyl)amino- méthyltolyltriazole, dérivés de 2,5-dimercapto-1,3,4- thiadiazole, 3-[(diisopropoxyphosphinothioyl)thio]propionate d'éthyle, thiophosphate de triphényle, thiophosphates de tris(alkylphényle) et leurs mélanges [par exemple thio- phosphate de tris(isononylphényle)], thiophosphate de diphényle et de monononylphényle, thiophosphate d'isobutyl- phényle et de diphényle, sel de dodécylamine du 3-oxyde de 3-hydroxy-1,3-thiaphosphétanne, acide trithiophosphorique ,5,5-tris[isooctyl-2-acétate], dérivés de 2-mercapto- benzothiazole tels que le 1-[N,N-bis(2-éthylhexyl)amino- méthyl]-2-mercapto-1H-1,3-benzothiazole et éthoxycarbonyl- 5-octyle-dithiocarbamate. Par conséquent, un aspect préféré de la présente invention est l'utilisation d'une variété amorphe ou d'une variété cristalline du composé de formule I pour stabiliser des matières organiques contre une dégradation provoquée par l'oxydation, la chaleur et/ou la lumière. Les variétés amorphe et cristalline du composé de formule I selon l'invention sont de préférence utilisées comme stabilisants de mise en oeuvre (stabilisants à la chaleur) dans des polymères thermoplastiques. L'invention concerne également un procédé pour stabiliser une matière organique contre une dégradation provoquée par l'oxydation, la chaleur ou la lumière, qui consiste à incorporer ou appliquer à cette matière organique une variété amorphe ou cristalline du composé de formule I. Les Exemples suivants illustrent l'invention plus en détail. Les parties et pourcentages sont exprimés en poids. Les mesures en calorimétrie différentielle à balayage (CDB) sont effectuées par un calorimètre différentiel à balayage 910 de TA Instrument Inc., avec un courant d'azote de purge à 100 ml/min, une cuvette en aluminium alignée, un balayage de température à 5 C/min jusqu'à 230 C. Les diagrammes de diffraction des rayons X sont enregistrés par un radiodiffractomètre Philips Norelco, en utilisant la raie Ka de Cu avec un filtre en nickel. Exemple 1: Préparation de la variété cristalline du composé de formule I. Le composé de formule I, à savoir le 1,1',1"- nitrilo-tris[phosphite de 2-propyle et de 2,2'-éthylidène- bis(4,6-di-tert-butylphényle)] est préparé selon le mode opératoire de l'Exemple 9 du brevet des E.U.A. N 4 318 845. Le produit obtenu est chauffé à 200 C sous vide (13,3 Pa) pour former une masse fondue. La masse fondue est chauffée à 200 C jusqu'à ce qu'une masse cristalline se forme, soit environ 16 heures. La masse cristalline est ensuite broyée au mortier et au pilon pour former une poudre blanche. La nouvelle variété cristalline du composé de formule I est obtenue en un rendement de 90 %; P.F. = 274 C (le point de fusion est déterminé par calorimétrie différentielle à balayage et la température de crête de l'effet endothermique est notée en tant que point de fusion). Un diagramme de diffraction des rayons X obtenu en utilisant la raie Ka de Cu présente des raies de très forte intensité à des angles de diffraction (20) de 7,9 et 15,6; des raies de forte intensité à 7,3, 8,9, 14,7, 16,8, 18,3, 18,9, 19,8 et 20,6; des raies de moyenne intensité à 13,9, 22,6 et 24,0; une raie de faible intensité à 21,4. Exemple 2: Exemple Comparatif Le diagramme de diffraction des rayons X du compose de formule I, préparée selon le mode opératoire de l'Exem- ple 9 du brevet des E.U.A. N 4 318 845, présente des raies à des angles de diffraction (20) qui sont similaires à ceux énoncés pour le présent composé dans l'Exemple 1, mais présente également d'autres raies à 4,5, 12,0, 15,5 et 24,5, lesquelles sont absentes du diagramme de diffraction des rayons X de la nouvelle variété cristalline du composé de formule I. Exemple 3: Propriétés d'écoulement Cet exemple met en évidence les propriétés d'écoule- ment supérieures qu'offre la nouvelle variété cristalline du composé de formule I préparée dans l'Exemple 1, compara- tivement aux propriétés d'écoulement du composé de formule I tel que préparé selon le mode opératoire de l'Exemple 9 du brevet des E.U.A. N 4 318 845. L'angle de pente naturelle est mesuré selon la méthode décrite par G. Gold et coll. dans J. Pharm. Sci., 55, 1291 (1966). Un plus petit angle de pente naturelle dénote une meilleure aptitude à l'écoulement du produit solide. Les résultats sont résumés au Tableau 1. TABLEAU 1 Angle de pente Compose de naturelle (degrés) Exemple 1 (nouvelle variété cristalline) 40 Exemple 9 du brevet des E.U.A. 48 N 4 318 845 (art antérieur) Ainsi, ces résultats montrent que la présente variété cristalline possède des propriétés d'écoulement supérieures à celles du composé de l'art antérieur. Exemple 4: Masse volumique apparente Cet exemple met en évidence les propriétés d'embal- lage supérieures de la nouvelle variété cristalline du composé de formule I, telle que préparée dans l'Exemple 1, comparée à la forme pulvérulente du composé de l'Exemple 9 du brevet des E.U.A. N 4 318 845. La masse volumique apparente des solides est mesurée selon la méthode de la norme ASTM D-1895 (79). Une masse volumique apparente plus élevée permet de loger une plus grande masse par unité de volume, ce qui offre des avantages dans l'emballage du produit solide, comme de moindres coûts en matériau d'emballage, moins de place occupée au stockage, etc. Les résultats sont résumés au Tableau 2. TABLEAU 2 Composé de Masse volumique apparente (g/ml) Exemple 1 (nouvelle variété cristalline) 0,55 Exemple 9 du brevet des E.U.A. 0,31 N 4 318 845 (art antérieur) Ces résultats montrent que la nouvelle variété cristalline possède des propriétés d'emballage très supérieures à celles du composé de l'art antérieur. Exemple 5: Stabilisation de polypropylène pour mise en oeuvre à 274 C La formulation de base consiste en polypropylène non stabilisé (PROFAX 6501, Himont) contenant 0,075 % en poids de stéarate de calcium. Les additifs examinés sont incorporés au polypropylène par mélange à sec ou bien, lorsque l'additif est un liquide, en utilisant une quantité minimale de chlorure de méthylène comme solvant. Le solvant * est ensuite éliminé par évaporation sous pression réduite. La formulation de résine stabilisée est extrudée à 90 tr/min par une extrudeuse ayant un diamètre de 2,54 cm en opérant à 274 C avec un temps de séjour de 90 secondes. Après chacune des première, troisième et cinquième extrusions, l'indice de fluidité à chaud (en grammes/10 minutes) est déterminé selon la méthode de la norme ASTM D-1238 sur les granulés formes par l'extrudeuse. La présente variété cristalline (Exemple 1) est efficace pour stabiliser le polypropylène contre une dégradation par la chaleur et l'oxydation, comme cela est démontré par une variation minimale de l'indice de fluidité à chaud en présence d'un antioxydant phénolique représen- tatif, et elle est essentiellement aussi efficace que le composé de l'art antérieur du brevet des E.U.A. N 4 318 845. Les granulés obtenus après les première, troisième et cinquième extrusions sont moulés par compression à 232 C en plaques de 3,2 mm et les indices de jaunissement (IJ) sont déterminés selon la méthode de la norme ASTM D-1925. Des valeurs IJ plus basses dénotent une moindre altération de couleur. La présente variété cristalline est efficace pour stabiliser le polypropylène contre une altération de couleur, comme cela est démontré par une variation minimale de l'indice de jaunissement en présence d'un antioxydant phénolique représentatif, et elle est essentiellement aussi efficace que le composé de l'art antérieur du brevet des E.U.A. N 4 318 845. Exemple 6: Solubilité dans une pellicule de PEBDL à diverses températures Des expériences sont conduites afin de déterminer la solubilité de la variété cristalline du composé de formule I (Exemple 1) dans des pellicules de polyéthylène basse densité linéaire (PEBDL) à 20 C, 40 C et 60 C par pénétration par diffusion de l'échantillon d'essai ayant une taille de particules relativement uniforme ( en suspension dans de l'huile de silicone. Chaque échantillon est soigneusement broyé au mortier et au pilon et les particules de taille inférieure à 70 micromètres sont séparées par tamisage avec un tamis à mailles de 0,074 mm. La poudre est ensuite mise en suspen- sion dans une huile de silicone (polydiméthylsiloxane, L-45, Union Carbide Chemicals) à une concentration d'environ 38 % en poids. Quelques gouttes de cette suspension sont déposées sur une pellicule moulée par compression de 5,08 cm x 5,08 cm ayant 0,254 mm d'épaisseur, et une seconde pellicule de mêmes dimensions est placée au-dessus. Les pellicules sont doucement pressées ensemble pour que la suspension forme une mince couche de liquide entre les pellicules de polymère. L'excès de suspension est enlevé et la séquence opératoire est répétée jusqu'à ce qu'une pile de huit pellicules (six pellicules pour évaluation) ait été obtenue. La pile est ensuite placée entre deux carreaux céramiques de 6,35 cm x 6,35 cm, enveloppée dans une feuille d'aluminium et maintenue assemblée avec une pince en G. Chaque pile est vieillie à 20 C, 40 C et 60 C dans une atmosphère d'azote. A intervalles spécifiés, une seule pellicule est retirée de la pile et l'excès de suspension est éliminé de la pellicule par lavage à l'hexane. La pellicule est ensuite analysée par fluorescence de rayons X pour déterminer la teneur totale en phosphore. Des PEBDL contenant 0, 1000 ppm et 2000 ppm du composé d'essai sont utilisés comme témoins de référence pour cette mesure par fluorescence de rayons X. La présente variété cristalline du composé de formule I (Exemple 1) est plus soluble dans PEBDL que le composé de l'art antérieur de l'Exemple 9 du brevet des E.U.A. N 4 318 845. Exemple 7: Stabilisation d'élastomère insaturé La variété cristalline du composé de formule I (Exemple 1) est évaluée dans une émulsion de SBR (copoly- mérisé à froid, 23,5 % de styrène, consistance Mooney de 52). Le SBR non stabilisé (60 g) est placé dans la chambre de mélange d'un consistomètre enregistreur Brabender réglé à 150 C et 60 tr/min. Après 30 secondes, on ajoute à la chambre 0,5 % en poids du présent composé de l'Exemple 1. La stabilité du SBR est déterminée par le temps d'induction jusqu'au début de la réticulation du caoutchouc, comme indiqué par une élévation de la courbe de couple. L'échan- tillon stabilisé par le présent composé a un plus long temps d'induction jusqu'à la réticulation que le SBR non stabilisé. Exemple 8: Stabilisation de polyol Un prémélange de 10 g d'eau, 0,25 g de triéthylène- tétramine, 2 g de L-5740 (agent tensio-actif silicone de Union Carbide) et 20 g de ANTIBLAZE AB-100 (ignifuge aromatique chloré, Albright & Wilson) est ajouté à 200 g d'un polyéther-polyol de poids moléculaire 3000 contenant la charge de stabilisant décrite ci-dessous*. Le mélange est agité pendant cinq minutes avec un mélangeur Lightning à grande vitesse. Ensuite, on ajoute 0,4 g d'octoate stanneux et le mélange est agité pendant 5 secondes. Enfin, on ajoute g de diisocyanate de tolylène (80 % d'isomère 2,6; 20 % d'isomère 2,4). Le mélange est agité pendant 7 secondes à grande vitesse de mélange, puis on le verse dans une boîte en carton de 25,4 cm x 25,4 cm x 12,7 cm. On laisse la mousse monter complètement. Après repos pendant 5 minutes, la boite est enlevée et l'échantillon est cuit dans un four à micro-ondes pendant cinq minutes à 50 % de la puissance maximale. La mousse est ensuite immédiatement cuite dans l'air à 125 C pendant trois minutes. Les mousses sont ensuite coupées en deux moitiés pour l'appréciation visuelle de l'altération de couleur ou du roussissement. * Charge de stabilisant: La charge témoin consiste en 2000 ppm de 2, 6-di-tert-butyl-4-méthylphénol (BHT); et 2000 ppm de NAUGARD 445 (antioxydant du type diphényl- amine, Uniroyal). La charge selon la présente invention est la même que ci-dessus, plus 1000 ppm du composé de l'Exemple 1. Une inspection visuelle des deux mousses montre que la mousse contenant la charge de stabilisant selon la présente invention contenant le composé de l'Exemple 1 présente une moindre altération de couleur que la mousse stabilisée avec la charge de stabilisant témoin. La variété cristalline du composé de formule I offre une meilleure protection contre le roussissement. Exemple 9: Stabilisation de polycarbonate Un polycarbonate de bisphénol A sans additif (LEXAN 141-111N, General Electric) est séché et mélangé avec 0,3 pour cent en poids d'un absorbant d'UV du type benzo- triazole (TINUVIN 329, Ciba-Geigy) et 0,08 pour cent en poids du présent composé de l'Exemple 1. Le mélange est extrudé et granulé à 288 C sur une extrudeuse à simple vis de 2,54 cm. Des plaques moulées par injection (5,08 cm x 5,08 cm x 3,175 mm) sont préparées dans une machine de moulage par injection BOY 30M à 293 C avec une température du moule de 150 C.L'indice de jaunissement (IJ) des plaques résultantes est mesuré en utilisant la méthode de la norme ASTM D-1925-70. Les plaques contenant le présent composé de l'Exemple 1 ont des valeurs IJ inférieures à celles des plaques qui contiennent l'absorbant d'UV seul, ce qui démontre le meilleur effet réalisé par la présence concomi- tante du présent phosphite. Exemple 10: Stabilisation de polytéréphtalate d'éthylène Du polytéréphtalate d'éthylène, PET (KODAPAR 7352, Eastman Chemical) est mélangé au tambour avec 0,5 % en poids du présent composé de l'Exemple 1. Le polymère est ensuite extrudé et granulé à 260 C dans une extrudeuse MPM à simple vis de 2,54 cm. Les granulés sont recueillis, séchés et extrudés de nouveau, 5 fois. Des granulés sont prélevés à chaque passe d'extrusion et la viscosité intrinsèque du polymère est mesurée. Le PET contenant le présent composé de l'Exemple 1 offre une meilleure rétention de la viscosité intrinsèque initiale au cours des cinq passes d'extrusion que le PET ne contenant pas de stabilisant. Exemple 11: Stabilisation de polytéréphtalate de butylène Du polytéréphtalate de butylène, PBT (RYNITE 9160, DuPont) est mélangé au tambour avec 0,3 % en poids du présent composé de l'Exemple 1. Le polymère est ensuite extrudé et granulé à 260 C. Une partie des granulés recueillis est extrudée à nouveau dans les mêmes conditions pour une seconde passe. Le reste provenant de la première extrusion est moulé par injection en plaques de 5,08 cm x 5,08 cm x 3,175 mm, à 282 C avec une température du moule de 100 C dans une machine de moulage BOY 30M. On détermine les viscosités intrinsèques de l'extrudat de seconde passe et des plaques moulées par injection. Le PBT contenant le présent composé de l'Exemple 1 offre une meilleure rétention de la viscosité intrinsèque que le PBT ne contenant pas de stabilisant. L'indice de jaunissement (couleur) des plaques est mesuré en utilisant la méthode de la norme ASTM D-1925-70. Les plaques contenant le présent composé de l'Exemple 1 ont des valeurs IJ inférieures (moindre altération de couleur) à celles des plaques préparées à partir du PBT témoin non stabilisé. Exemple 12: Stabilisation de Nylon 6-6 Du Nylon 6-6 (ZYTEL 101, DuPont) est séché complè- tement dans une étuve à vide et mélangé au tambour avec 0,5 % en poids du présent composé de l'Exemple 1. Le poly- amide est extrudé à 302 C sur une extrudeuse MPM de 2,54 cm. Les granules recueillis sont moulés par injection à 302 C avec une température de moule de 150 C dans une machine de moulage par injection BOY 30M. L'indice de jaunissement (IJ) des plaques obtenues est mesuré par la méthode de la norme ASTM D-1925-70. Les plaques contenant le présent composé de l'Exemple 1 ont des valeurs IJ inférieures (moindre altération de couleur) à celles des plaques témoins non stabilisées. Exemple 13: Stabilisation d'ABS Une solution de 0,25 g du présent composé de l'Exemple 1 dans 40 ml de mélange hexane/méthanol est ajoutée à une suspension sous agitation rapide de 100 g d'ABS (terpolymère acrylonitrile/butadiène/styrène) dans 600 g d'eau. La suspension est filtrée et séchée sous vide à 40 C pendant 40 heures. A la poudre séchée, on ajoute en quatre minutes 2 % en poids de bioxyde de titane et 1 % en poids de N,N'-éthylène-bis-stéaramide sur un broyeur bicylindre à 180 C. Des plaques moulées par compression (0,8 mm) sont produites à 175 C et placées dans une étuve à air à 180 C pendant 45 minutes. La couleur de ces plaques est déterminée en tant qu'indice de jaunissement selon la méthode de la norme ASTM D-1925-70. Les plaques contenant le présent composé de l'Exemple 1 ont des indices de jaunis- sement inférieurs (moindre altération de couleur) à ceux des plaques témoins formées à partir de la résine ABS non stabilisée. Exemple 14: Préparation de la variété amorphe du composé de formule I Le composé de formule I, le 1,1',1"-nitrilo-tris- [phosphite de 2-propyle et de 2,2'-éthylidène-bis(4,6-di- tert-butylphényle)] est préparé selon le mode opératoire de l'Exemple 9 du brevet des E.U.A. N 4 318 845. Le produit obtenu est chauffé à 210 C sous un vide de 13,3 Pa jusqu'à obtention d'une masse fondue limpide. La masse fondue est refroidie rapidement à la température ambiante pour donner un solide vitreux ayant une Tv (CDB) de 137 à 142 C. Le solide blanc est commodément broyé au mortier et au pilon pour former une poudre blanche. Le diagramme de diffraction des rayons X obtenu en utilisant la raie Ka de Cu est dépourvu de caractère notable. Exemple 15: Masse volumique apparente Cet exemple illustre les propriétés d'emballage supérieures de la nouvelle variété amorphe du composé de formule I tel que préparé dans l'Exemple 14, comparativement à la forme pulvérulente du composé de l'Exemple 9 du brevet des E.U.A. N 4 318 845. La masse volumique apparente des solides est mesurée selon la méthode de la norme ASTM D-1895 (79). Une masse volumique apparente plus élevée permet de loger une plus grande masse par unité de volume, ce qui offre des avantages dans l'emballage du produit solide, comme de moindres coûts en matériau d'emballage, moins de place occupée au stockage, etc. Les résultats sont résumés au Tableau 3. TABLEAU 3 Masse volumique Compose de apparente (g/ml) Exemple 14 048 (nouvelle variété amorphe) Exemple 9 du brevet des E.U.A. 0,31 N 4 318 845 (art antérieur) La présente variété amorphe solide préparée dans l'Exemple 14 a une masse volumique bien plus élevée que celle du composé de l'art antérieur de l'Exemple 9 du brevet des E.U.A. N 4 318 845, avec les propriétés d'emballage supérieures qui en résultent. Exemple 16: Stabilisation de polypropylène pour mise en oeuvre à 274 C La formulation de base consiste en polypropylène non stabilisé (PROFAX 6501, Himont) contenant 0,075 % en poids de stéarate de calcium. Les additifs examinés sont incor- porés au polypropylène par mélange à sec ou bien, lorsque l'additif est un liquide, en utilisant une quantité minimale de chlorure de méthylène comme solvant. Le solvant est ensuite éliminé par évaporation sous pression réduite. La formulation de résine stabilisée est extrudée à 90 tr/min par une extrudeuse d'un diamètre de 2,54 cm en opérant à 274 C avec un temps de séjour de 90 secondes. Après chacune des première, troisième et cinquième extrusions, l'indice de fluidité à chaud (en grammes/10 minutes) est déterminé selon la méthode de la norme ASTM D- 1238 sur les granulés formés par l'extrudeuse. La variété amorphe du composé de formule I (Exem- ple 14) est efficace pour stabiliser le polypropylène contre une dégradation par la chaleur ou l'oxydation, comme cela est démontré par une variation minimale de l'indice de fluidité à chaud en présence d'un antioxydant phénolique représentatif, et elle est essentiellement aussi efficace que le composé de l'art antérieur du brevet des E.U.A. N 4 318 845. Les granulés obtenus après les première, troisième et cinquième extrusions sont moulés par compression à 232 C en plaques de 3,2 mm et les indices de jaunissement (IJ) sont déterminés selon la méthode de la norme ASTM D-1925. Des valeurs IJ plus basses dénotent une moindre altération de couleur. La variété amorphe du composé de formule I (Exem- ple 14) est efficace pour stabiliser le polypropylène contre une altération de couleur, comme cela est démontré par une variation minimale de l'indice de jaunissement en présence d'un antioxydant phénolique représentatif, et elle est essentiellement aussi efficace que le composé de l'art antérieur du brevet des E.U.A. N 4 318 845. Exemple 17: Solubilité dans une huile lubrifiante Les expériences suivantes sont effectuées afin de déterminer la solubilité de la variété amorphe du composé de formule I (composé A, Exemple 14) et du composé de l'art35 antérieur (composé B, Exemple 2) dans l'huile Mobil BB. Les deux composés ont les mêmes tailles de particules uniformes (40 à 70 micromètres). Composés examines: Composé A = variété amorphe du 1, 1', 1 "-nitrilo-tris- [phosphite de 2-propyle et de 2,2'-éthylidène-bis(4,6-di- tert-butylphényle)], préparée selon le présent Exemple 14. Composé B = forme pulvérulente du 1,1',1"-nitrilo- tris[phosphite de 2-propyle et de 2,2'-éthylidène-bis(4,6- di-tert-butylphényle)], préparée selon l'Exemple 9 du brevet des E.U.A. N 4 318 845 (Exemple 2 de la présente demande). Expérience 17a: Dans un flacon contenant 980 mg d'huile Mobil BB, on ajoute 20 mg de composé A à la tempéra- ture ambiante. Pendant les 60 premières minutes, le flacon est secoué toutes les 15 minutes. Après les 60 minutes initiales, le flacon est laissé au repos. Tout le composé A s est dissous dans l'huile après 4 heures en donnant une solution limpide. Expérience 17b: Dans un flacon contenant 980 mg d'huile Mobil BB, on ajoute 20 mg de composé B à la tempéra- ture ambiante. Pendant les 60 premières minutes, le flacon est secoué toutes les 15 minutes. Après les 60 minutes initiales, le flacon est laissé au repos. Après 4 heures, le composé B donne une suspension trouble. Une solution limpide est obtenue au bout de 16 heures. Expérience 17c: Dans un flacon contenant 980 mg d'huile Mobil BB, on ajoute 20 mg de composé A à la tempé- rature ambiante. Le flacon est ensuite placé dans un bain d'huile à 60 C. Après 45 minutes, tout le composé A s'est dissous dans l'huile en donnant une solution limpide. Expérience 17d: Dans un flacon contenant 980 mg d'huile Mobil BB, on ajoute 20 mg de composé B à la tempé- rature ambiante. Le flacon est ensuite placé dans un bain d'huile à 60 C. Après 45 minutes, le composé B donne une suspension trouble. Une solution limpide est obtenue au bout de 7 heures. Expérience 17e: Dans un flacon contenant 990 mg d'huile Mobil BB, on ajoute 10 mg de composé A à la tempé- rature ambiante. Pendant les 60 premières minutes, le flacon est secoué toutes les 15 minutes. Après les 60 minutes initiales, le flacon est laissé au repos. Tout le composé A s'est dissous dans l'huile après 3 heures en donnant une solution limpide. Expérience 17f: Dans un flacon contenant 990 mg d'huile Mobil BB, on ajoute 10 mg de composé B à la tempé- rature ambiante. Pendant les 60 premières minutes, le flacon est secoué toutes les 15 minutes. Après les 60 minutes initiales, le flacon est laissé au repos. Après 3 heures, le mélange est une suspension trouble. Une solution limpide est obtenue au bout de 16 heures. Les résultats sont résumés au Tableau 4. TABLEAU 4 Concentration Expé- du composé Tempé- Observation Temps rience examine rature (% en poids) 17a 2 % de A TA solution limpide 4 h 17b 2 % de B TA suspension trouble 4 h** 17c 2 % de A 60 C* solution limpide 45 min 17d 2 % de B 60 C* suspension trouble 45 min*** 17e 1 % de A TA solution limpide 3 h 17f 1 % de B TA suspension trouble 3 h** TA = température ambiante * La valeur de température est la température du bain d'huile * Des solutions limpides sont obtenues après 16 heures à température ambiante *** Une solution limpide est obtenue après 7 heures à 60 C. En résumé, la présente variété amorphe du composé de formule I (Exemple 14) offre une vitesse de dissolution plus rapide et une meilleure solubilité dans les lubrifiants que la forme pulvérulente de l'art antérieur. Ces qualités assurent une meilleure compatibilité et une répartition plus uniforme du présent composé avec une matière organique pendant la préparation d'une composition, comparativement au composé de l'art antérieur. Exemple 18: Solubilité dans une pellicule de PEBDL à diverses températures Des expériences sont conduites afin de déterminer la solubilité de la variété amorphe du composé de formule I (Exemple 14) dans des pellicules de polyéthylène basse densité linéaire (PEBDL) à 20 C, 40 C et 60 C par pénétra- tion par diffusion de l'échantillon d'essai ayant une taille de particules relativement uniforme ( en suspension dans de l'huile de silicone. Chaque échantillon est soigneusement broyé au mortier et au pilon et les particules de taille inférieure à 70 micromètres sont séparées par tamisage avec un tamis à mailles de 0,074 mm. La poudre est ensuite mise en suspen- sion dans une huile de silicone (polydiméthylsiloxane, L-45, Union Carbide Chemicals) à une concentration d'environ 38 % en poids. Quelques gouttes de cette suspension sont déposées sur une pellicule moulée par compression de 5,08 cm x 5,08 cm ayant 0,254 mm d'épaisseur, et une seconde pellicule de mêmes dimensions est placée au-dessus. Les pellicules sont doucement pressées ensemble pour que la suspension forme une mince couche de liquide entre les pellicules de polymère. L'excès de suspension est enlevé et la séquence opératoire est répétée jusqu'à ce qu'une pile de huit pellicules (six pellicules pour évaluation) ait été obtenue. La pile est ensuite placée entre deux carreaux ceramiques de 6,35 cm x 6,35 cm, enveloppée dans une feuille d'aluminium et maintenue assemblée avec une pince en G. Chaque pile est vieillie à 20 C, 40 C et 60 C dans une atmosphère d'azote. A intervalles spécifiés, une seule pellicule est retirée de la pile et l'excès de suspension est éliminé de la pellicule par lavage à l'hexane. La pellicule est ensuite analysée par fluorescence de rayons X pour déterminer la teneur totale en phosphore. Des PEBDL contenant 0, 1000 ppm et 2000 ppm du composé d'essai sont utilisés comme témoins de référence pour cette mesure par fluorescence de rayons X. La présente variété amorphe du composé de formule I (Exemple 14) est plus soluble dans PEBDL que le composé de l'art antérieur de l'Exemple 9 du brevet des E.U.A. N 4 318 845. Exemple 19: Stabilisation d'élastomère insaturé La variété amorphe du composé de formule I (Exem- ple 14) est évaluée dans une émulsion de SBR (copolymérisé à froid, 23,5 % de styrène, consistance Mooney de 52). Le SBR non stabilisé (60 g) est placé dans la chambre de mélange d'un consistomètre enregistreur Brabender réglé à 150 C et 60 tr/min. Après 30 secondes, on ajoute à la chambre 0,5 % en poids du présent composé de l'Exemple 14. La stabilité du SBR est déterminée par le temps d'induction jusqu'au début de la réticulation du caoutchouc, comme indiqué par une élévation de la courbe de couple. L'échan- tillon stabilisé par le présent composé a un plus long temps d'induction jusqu'à la réticulation que le SBR non stabilisé. Exemple 20: Stabilisation de polyol Un prémélange de 10 g d'eau, 0,25 g de triéthylène- tétramine, 2 g de L-5740 (agent tensio-actif silicone, Union Carbide) et 20 g de ANTIBLAZE AB-100 (ignifuge aromatique chloré, Albright & Wilson) est ajouté à 200 g d'un poly- éther-polyol de poids moléculaire 3000 contenant la charge de stabilisant décrite ci-dessous*. Le mélange est agité pendant cinq minutes avec un mélangeur Lightning à grande vitesse. Ensuite, on ajoute 0,4 g d'octoate stanneux et le mélange est agité pendant 5 secondes. Enfin, on ajoute g de diisocyanate de tolylène (80 % d'isomère 2,6; % d'isomère 2,4). Le mélange est agité pendant 7 secondes à grande vitesse de mélange, puis on le verse dans une boîte en carton de 25,4 cm x 25,4 cm x 12,7 cm. On laisse la mousse monter complètement. Après repos pendant 5 minutes, la boîte est enlevée et l'échantillon est cuit dans un four à micro-ondes pendant cinq minutes à 50 % de la puissance maximale. La mousse est ensuite immédiatement cuite dans une étuve à air à 125 C pendant trois minutes. Les mousses sont ensuite coupées en deux moitiés pour l'appréciation visuelle de l'altération de couleur ou du roussissement. * Charge de stabilisant: La charge témoin consiste en 2000 ppm de 2,6-di-tert-butyl-4-méthylphénol (BHT) et 2000 ppm de NAUGARD 445 (antioxydant du type diphényl- amine, Uniroyal). La charge selon la présente invention est la même que ci-dessus, plus 1000 ppm du composé de l'Exemple 14. Une inspection visuelle des deux mousses montre que la mousse contenant la charge de stabilisant selon la présente invention contenant le composé de l'Exemple 14 présente une moindre altération de couleur que la mousse stabilisée avec la charge de stabilisant témoin. La variété amorphe du composé de formule I offre une meilleure protec- tion contre le roussissement. Exemple 21: Stabilisation de polycarbonate Un polycarbonate de bisphénol A sans additif (LEXAN 141-111N, General Electric) est séché et mélangé avec 0,3 pour cent en poids d'un absorbant d'UV du type benzo- triazole (TINUVIN 329, Ciba-Geigy) et 0,08 pour cent en poids du présent composé de l'Exemple 14. Le mélange est extrudé et granulé à 288 C sur une extrudeuse à simple vis de 2,54 cm. Des plaques moulées par injection (5,08 cm x 5,08 cm x 3,175 mm) sont préparées dans une machine de moulage par injection BOY 30M à 293 C avec une température du moule de 150 C. L'indice de jaunissement (IJ) des plaques résultantes est mesuré en utilisant la méthode de la norme ASTM D-1925-70. Les plaques contenant le présent composé de l'Exemple 14 ont des valeurs IJ inférieures à celles des plaques qui contiennent l'absorbant d'UV seul, ce qui démontre le meilleur effet réalisé par la présence conco- mitante de la présente variété amorphe du composé de formule I. Exemple 22: Stabilisation de polytéréphtalate d'éthylène Du polytéréphtalate d'éthylène, PET (KODAPAR 7352, Eastman Chemical) est mélangé au tambour avec 0,5 % en poids du présent composé de l'Exemple 14. Le polymère est ensuite extrudé et granulé à 260 C dans une extrudeuse MPM à simple vis de 2,54 cm. Les granulés sont recueillis, séchés et extrudés de nouveau, 5 fois. Des granulés sont prélevés à chaque passe d'extrusion et la viscosité intrinsèque du polymère est mesurée. Le PET contenant le présent composé de l'Exemple 14 offre une meilleure rétention de la viscosité intrinsèque initiale au cours des cinq passes d'extrusion que le PET ne contenant pas de stabilisant. Exemple 23: Stabilisation de polytéréphtalate de butylène Du polytéréphtalate de butylène, PBT (RYNITE 9160, DuPont) est mélangé au tambour avec 0,3 % en poids du présent composé de l'Exemple 14. Le polymère est ensuite extrudé et granulé à 260 C. Une partie des granulés recueillis est extrudée à nouveau dans les mêmes conditions pour une seconde passe. Le reste provenant de la première extrusion est moulé par injection en plaques de 5,08 cm x 5,08 cm x 3,175 mm, à 282 C avec une température du moule de 100 C dans une machine de moulage BOY 30M. On détermine les viscosités intrinsèques de l'extrudat de seconde passe et des plaques moulées par injection. Le PBT contenant le présent composé de l'Exemple 14 offre une meilleure rétention de la viscosité intrinsèque que le PBT ne conte- nant pas de stabilisant. L'indice de jaunissement (couleur) des plaques est mesuré en utilisant la méthode de la norme ASTM D-1925-70. Les plaques contenant le présent composé de l'Exemple 14 ont des valeurs IJ inférieures (moindre altération de couleur) à celles des plaques préparées à partir du PBT témoin non stabilisé. Exemple 24: Stabilisation de Nylon 6-6 Du Nylon 6-6 (ZYTEL 101, DuPont) est séché complè- tement dans une étuve à vide et mélangé au tambour avec 0,5 % en poids du présent composé de l'Exemple 14. Le poly- amide est extrudé à 302 C sur une extrudeuse MPM de 2,54 cm. Les granulés recueillis sont moulés par injection à 302 C avec une température de moule de 150 C dans une machine de moulage par injection BOY 30M. L'indice de jaunissement (IJ) des plaques obtenues est mesuré par la méthode de la norme ASTM D-1925-70. Les plaques contenant le présent composé de l'Exemple 14 ont des valeurs IJ inférieures (moindre altération de couleur) à celles des plaques témoins non stabilisées. Exemple 25: Stabilisation d'ABS Une solution de 0,25 g du présent composé de l'Exemple 14 dans 40 ml de mélange hexane/méthanol est ajoutée à une suspension sous agitation rapide de 100 g d'ABS (terpolymère acrylonitrile/butadiène/styrène) dans 600 g d'eau. La suspension est filtrée et séchée sous vide à 40 C pendant 40 heures. A la poudre séchée, on ajoute en quatre minutes 2 % en poids de bioxyde de titane et 1 % en poids de N,N'-éthylène-bis-stéaramide sur un broyeur bicylindre à 180 C. Des plaques moulées par compression (0,8 mm) sont produites à 175 C et placées dans une étuve à air à 180 C pendant 45 minutes. La couleur de ces plaques est déterminée en tant qu'indice de jaunissement selon la méthode de la norme ASTM D-1925-70. Les plaques contenant le présent composé de l'Exemple 14 ont des indices de jaunissement inférieurs (moindre altération de couleur) à ceux des plaques témoins formées à partir de la résine ABS non stabilisée. REVENDICATIONS 1. Composé de formule I H3C C CH3 (CH3)3C 0 o H3C- CH p O-CH CH2 - (N) J ó) (CH3)3C FHC3CH3 /CH3 caractérisé en ce qu'il est sous forme d'une variété amorphe ayant une température de transition vitreuse (Tv) située dans l'intervalle de 137 à 142 C (par calorimétrie différen- tielle à balayage) et présentant un diagramme de diffraction des rayons X qui est dépourvu de caractère notable; ou d'une variété cristalline ayant un point de fusion situé dans l'intervalle de 254 à 274 C et présentant un diagramme de diffraction des rayons X, obtenu en utilisant la raie Ka de Cu, qui présente des raies de très forte intensité à des angles de diffraction (20) de 7,9 et 15,6, des raies de forte intensité à des angles 20 de 7,3, 8,9, 14,7, 16,8, 18,3, 18,9, 19,8 et 20,6, des raies de moyenne intensité à des angles 20 de 13,9, 22,6 et 24,0, et une raie de faible intensité à un angle 20 de 21,4. 2. Procédé pour la préparation du composé selon la revendication 1 sous forme de ladite variété amorphe, caractérisé en ce qu'il consiste à fondre ledit composé de formule I et à refroidir rapidement la matière fondue. 3. Procédé selon la revendication 2, caractérisé en ce que la matière fondue est versée sur une surface froide maintenue au-dessous de 100 C. 4. Procédé selon la revendication 3, caractérisé en ce que la surface froide est à une température voisine de 25 C. 5. Procédé pour la préparation du composé selon la revendication 1 sous forme de ladite variété cristalline, caractérisé en ce qu'il consiste à chauffer une masse fondue dudit composé de formule I à une température comprise dans l'intervalle de 170 C à 200 C et à cristalliser ladite variété cristalline. 6. Procédé selon la revendication 5, caractérisé en ce que la masse fondue est ensemencée avec ladite variété cristalline afin d'augmenter la vitesse et l'efficacité de la cristallisation de la masse fondue. 7. Procédé selon la revendication 5, caractérisé en ce que la masse fondue est chauffée sous une pression réduite de 53,33 kPa à 13,33 Pa. 8. Procédé selon la revendication 5, caractérisé en ce que la cristallisation de la masse fondue est effectuée dans une extrudeuse ou un malaxeur. 9. Composition comprenant: (a) une matière organique sujette à une dégrada- tion provoquée par l'oxydation, la chaleur et/ou la lumière, caractérisée en ce qu'elle comprend aussi (b) une quantité à action stabilisante de la variété amorphe ou cristalline du composé de formule I selon la revendication 1. 10. Composition selon la revendication 9, caracté- risée en ce que la matière organique est un lubrifiant, une huile lubrifiante, une graisse ou cire naturelle, ou une graisse ou cire à base d'un ester synthétique. 11. Composition selon la revendication 9, caracté- risée en ce que la matière organique est un polymère naturel, semi-synthétique ou synthétique. 12. Composition selon la revendication 9, caracté- risée en ce que la matière organique est un polymère thermoplastique. 13. Composition selon la revendication 9, caracté- risée en ce que la matière organique est une polyoléfine. 14. Composition selon la revendication 9, caract6- risée en ce que la matière organique est du polyéthylène ou du polypropylène. 15. Composition selon la revendication 9, caracté- risée en ce que la matière organique est du polypropylène. 16. Composition selon la revendication 9, caracté- risée en ce qu'elle contient, de plus, un antioxydant phénolique, un stabilisant à la lumière ou un stabilisant de mise en oeuvre. 17. Composition selon la revendication 9, caracté- risée en ce qu'elle contient, de plus, au moins un composé du type benzofuranne-2-one comme additif supplémentaire. 18. Procédé pour stabiliser une matière organique contre une dégradation provoquée par l'oxydation, la chaleur ou la lumière, caractérisé en ce qu'il consiste à incorporer ou appliquer à ladite matière organique la variété amorphe ou cristalline du composé de formule I selon la revendi- cation 1. 19. Utilisation de la vari6té amorphe ou cristalline du composé de formule I selon la revendication 1 pour stabiliser une matière organique contre une dégradation provoquée par l'oxydation, la chaleur et/ou la lumière.